(57)【特許請求の範囲】
【請求項１】
地中内に先端翼付き鋼管杭をねじ込みつつ掘削孔を形成し、そのまま埋設する先端翼付き鋼管杭の回転工法であって、
掘削孔の基部に先端翼付き鋼管杭をねじ込むと共に予め膨張作用を有する発泡剤を添加したセメント流動物を注入する工程と、
掘削土壌と攪拌混合することによりソイルセメントを造成する工程と、
掘削孔中の先端翼付き鋼管杭の基部周辺に造成したソイルセメントを膨張させ、ソイルセメントが逆テーパー形状の膨張圧力を生起する工程を少なくとも有する
先端翼付き鋼管杭の回転工法。
【請求項２】
膨張作用を有する発泡剤としては、セメント組成物中における化学反応によりガスを発泡する少なくともアルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上である
請求項１に記載の先端翼付き鋼管杭の回転工法。
【請求項３】
セメント流動物としては、セメントで構成する少なくとも、セメントミルク、モルタル、コンクリートの何れかであり、セメントミルク又はモルタル又はコンクリートの膨張率が３％から１６％となるように前記発泡剤を添加した
請求項１又は２に記載の先端翼付き鋼管杭の回転工法。
【請求項４】
セメントミルクの膨張率が３％から１６％となるように、掘削孔の掘削深度を１３０ｍまでとする前記発泡剤としてのアルミニウム粉末の添加量がセメント質量に対して０．００２％から０．６％とする、
またはモルタルの膨張率が３％から１６％となるように、掘削孔の掘削深度を１３０ｍまでとする前記発泡剤としてのアルミニウム粉末の添加量がセメント質量に対して０．００７％から１．２％とする、
またはコンクリートの膨張率が３％から１６％となるように、掘削孔の掘削深度を１３０ｍまでとする前記発泡剤としてのアルミニウム粉末の添加量がセメント質量に対して０．００８％から４％とする、
請求項３に記載の先端翼付き鋼管杭の回転工法。
【請求項５】
膨張するソイルセメントには繊維物質を含有する
請求項１から４の何れか１項に記載の先端翼付き鋼管杭の回転工法。
【請求項６】
先端翼付き鋼管杭には、杭本体の外周に平鋼材又は丸鋼材又は異形鋼材からなる突起を形成した突起付き鋼管やリブ付き鋼管や縞鋼板付き鋼管を含む
請求項１から５の何れか１項に記載の先端翼付き鋼管杭の回転工法。
【発明の詳細な説明】
【技術分野】
【０００１】
本発明は、先端翼付き鋼管杭の回転工法に関するものである。
【背景技術】
【０００２】
近年、建造物の基礎工法において、ねじ込み式の回転貫入による先端に翼を形成した鋼管杭が開発されその多くが実用化されている。これらの代表的な羽根又は翼付きの鋼管杭では、鋼管の先端部に一巻きにわたり突設した螺旋羽根（螺旋翼）或いは２枚の半円鋼板同士を逆に傾斜させＸ字形状とした翼状羽根を形成しており、地面を掘削の際は鋼管を回転させて先端羽根又は翼を地面にねじ込み貫入させることで、先端羽根又は翼による貫入方向の推進力が得られるものである。このような回転貫入型の鋼管杭は、低騒音低振動で施工が可能であると共に無排土による地盤締め効果が得られ先端翼による支持力増大が見込まれることから、先端翼付き鋼管杭の回転工法として広く普及している。
また、先端翼付き鋼管杭の回転工法では、回転埋設中又は埋設後にグラウト噴出孔よりセメントミルク、セメントモルタル、液状樹脂等の固化材、地盤改良材としての可塑状ゲル剤、硬化性流体等を圧入して根固めや周囲地盤を締め固めるとともに地盤改良を行い支持力の向上が図られている。
【０００３】
また、以下の先行特許文献においては、先端翼付き鋼管杭の回転工法による根固めが開示されている。
特許文献１の鋼管杭の埋設方法では、螺旋翼付きの杭を地盤にねじ込み、その後杭のグラウト噴出孔よりセメントミルクを注入して、掘削軟化した土砂とセメントミルクとを杭側面に押圧し圧縮し、無排土で杭をねじ込んで行き、鋼管杭の周辺に杭の外径の２倍強の外径を有する連続螺旋状の周辺支持層を形成し、鋼管杭の所定深さへの貫入後、鋼管杭を回転しながら上下方向に動かして、鋼管杭下部の土砂とセメントミルクを混合し、鋼管杭の下端部に杭の外径の略２倍強の外径とした根固め団魂が形成されて、大きな支持力が得られる。
【０００４】
特許文献２のねじ込み式鋼管杭は、ドーナツ状の鋼板を複数に分割し、分割した平板状の鋼製板を鋼管の先端近傍の外周に取り付けて構成しており、翼付き鋼管杭打設の打ち止め直前又は打ち止め後に、鋼管杭の先端部又はその近傍から地盤中に固化材を注入して翼付き鋼管杭と一体化する工法が開示されている。
【０００５】
特許文献３の鋼管杭の施工方法では、先端に螺旋翼を設けた鋼管杭を地盤中に回転圧入し、その後固化材を加圧注入して周囲地盤を締め固めると共に地盤改良を行う工法が開示されている。
【０００６】
特許文献４の回転貫入鋼管杭及び根固めされた基礎杭の構築方法では、杭先端の外周に螺旋翼を設けた翼付き鋼管杭とこの鋼管杭を地盤に回転貫入して、杭先端付近或いは螺旋翼に形成された吐出孔から硬化性流動物を供給する方法が開示されている。
【先行技術文献】
【特許文献】
【０００７】
【特許文献１】特公平４−５８８５０号公報
【特許文献２】特開平１１−３６２９５号公報
【特許文献３】特開２００７−２５５１０８号公報
【特許文献４】特開２０１３−５７１９４号公報
【発明の概要】
【発明が解決しようとする課題】
【０００８】
特許文献１の先端翼付き鋼管杭の回転工法の根固めでは、セメントミルクを注入して土砂の根固め団魂を形成しており、セメントミルクの硬化時に自己収縮が生じる。
また、特許文献２のねじ込み式鋼管杭では、鋼管杭打設の打ち止め直前又は打ち止め後に、鋼管杭の先端部又はその近傍から地盤中にセメントミルク、セメントモルタル、液状樹脂等の固化材を注入して翼付き鋼管杭と一体化するものであるが、セメントミルク、セメントモルタルは硬化時に自己収縮するものであり、一方、液状樹脂等の固化材は自己収縮しないものの膨張するものでもない。
また、特許文献３の鋼管杭の施工方法では、螺旋翼付き鋼管杭を地盤中に回転圧入し、その後固化材を加圧注入して周囲地盤を締固め且つ地盤改良を行うものであるが、固化材は膨張するものではない。
また、特許文献４の回転貫入鋼管杭及び根固めされた基礎杭の構築方法では、翼付き鋼管杭を地盤に回転貫入して、杭先端付近或いは螺旋翼に形成された吐出孔からセメントミルク、セメントモルタル、液状樹脂等の硬化性流動物を供給するものであるが、セメントミルク、セメントモルタルは固化時における自己収縮が生じ、一方の樹脂は固化時において自己収縮がないものの膨張するものでもない。
上記特許文献１から４の先端翼付き鋼管杭の回転工法の根固めでは、セメントミルク等を掘削孔内に加圧注入し、そのセメントミルク等が硬化すると自己収縮してしまい、根固め部と周面地盤及び翼付き鋼管杭の密着力が低下して弱体化して、鋼管杭の外周面と掘削孔の内壁面との間に緩みや隙間が生じていた。
この緩みや隙間は、翼付き鋼管杭の先端側での先端支持力の低下、翼付き鋼管杭の外周面での周面摩擦力の低下及び引抜抵抗力の低下にも繋がっていた。
このように、翼付き鋼管杭の回転杭工法の根固めにおいては、周辺地盤との緩みや隙間により鋼管杭全体の機能低下を招いていた。
【０００９】
本発明は、斯かる事情に鑑みてなされたものであって、大きな膨張作用を有する発泡剤を添加したセメント流動物を掘削孔中に注入して、従来工法より大きな膨張性によりソイルセメントと周面地盤及び先端翼付き鋼管杭とを強固に一体化させ、先端翼付き鋼管杭の先端支持力や周面摩擦力及び引抜き抵抗力の増大を図った先端翼付き鋼管杭の回転工法を提供する。
【課題を解決するための手段】
【００１０】
請求項１に記載の発明は、地中内に先端翼付き鋼管杭をねじ込みつつ掘削孔を形成し、そのまま埋設する先端翼付き鋼管杭の回転工法であって、掘削孔の基部に先端翼付き鋼管杭をねじ込むと共に予め膨張作用を有する発泡剤を添加したセメント流動物を注入する工程と、掘削土壌と攪拌混合することによりソイルセメントを造成する工程と、掘削孔中の先端翼付き鋼管杭の基部周辺に造成したソイルセメントを膨張させ、ソイルセメントが逆テーパー形状の膨張圧力を生起する工程を少なくとも有する。
【００１１】
請求項２に記載の発明は、膨張作用を有する発泡剤としては、セメント組成物中における化学反応によりガスを発泡する少なくともアルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上である。
【００１２】
請求項３に記載の発明は、セメント流動物としては、セメントで構成する少なくとも、セメントミルク、モルタル、コンクリートの何れかであり、セメントミルク又は、モルタル、又はコンクリートの膨張率が３％から１６％となるように前記発泡剤を添加した。
【００１３】
請求項４に記載の発明は、セメントミルクの膨張率が３％から１６％となるように、掘削孔の掘削深度を１３０ｍまでとする前記発泡剤としてのアルミニウム粉末の添加量がセメント質量に対して０．００２％から０．６％とする、またはモルタルの膨張率が３％から１６％となるように、掘削孔の掘削深度を１３０ｍまでとする前記発泡剤としてのアルミニウム粉末の添加量がセメント質量に対して０．００７％から１．２％とする、またはコンクリートの膨張率が３％から１６％となるように、掘削孔の掘削深度を１３０ｍまでとする前記発泡剤としてのアルミニウム粉末の添加量がセメント質量に対して０．００８％から４％とする。
【００１４】
請求項５に記載の発明は、膨張するソイルセメントには繊維物質を含有する。
【００１５】
請求項６に記載の発明は、先端翼付き鋼管杭には、杭本体の外周に平鋼材又は丸鋼材又は異形鋼材からなる突起を形成した突起付き鋼管やリブ付き鋼管や縞鋼板付き鋼管を含む。
【発明の効果】
【００１６】
請求項１に記載の発明によれば、地中内に先端翼付き鋼管杭をねじ込みつつ掘削孔を形成し、そのまま埋設する先端翼付き鋼管杭の回転工法であって、掘削孔の基部に先端翼付き鋼管杭をねじ込むと共に予め膨張作用を有する発泡剤を添加したセメント流動物を注入する工程と、掘削土壌と攪拌混合することによりソイルセメントを造成する工程と、掘削孔中の先端翼付き鋼管杭の基部周辺に造成したソイルセメントを膨張させ、ソイルセメントが逆テーパー形状の膨張圧力を生起する工程を少なくとも有するので、掘削孔中の翼付き鋼管杭の基部周辺に造成したソイルセメントを膨張させ硬化することにより、従来技術の根固め部のソイルセメントと比べて発泡剤は大きな膨張率を生起するため、先端支持力や周面摩擦力及び引抜抵抗力がより向上した先端翼付き鋼管杭の埋め込みを行うことができる。
【００１７】
本発明は、掘削孔の圧力下で発泡剤を用いることで、膨張して硬化するソイルセメントが逆テーパー形状の膨張率を生起して逆テーパー形状の膨張圧力を生起する。
すなわち、本発明では、掘削孔の拘束下の圧力下において、発泡剤を添加したセメント流動物を注入し、先端翼で掘削土壌と攪拌混合したソイルセメントを造成し、ソイルセメントを発泡膨張させて、膨張して硬化するソイルセメントが深度に応じて逆テーパー形状の膨張率及び膨張圧力を生起しながら体積が増大し、逆テーパー形状の先端翼付き鋼管杭を築造することができる。
いわゆる、膨張して硬化する根固め部のソイルセメントは、造成高さの範囲において、逆テーパー形状の膨張圧力を生起して逆テーパー形状に形成される。この逆テーパー形状の膨張杭は、膨張圧力で掘削孔壁を押圧するので掘削孔の周面地盤の緩みを圧密して強化する。逆テーパー形状の膨張杭は載荷重の沈下に対して圧密し強化した周面地盤を押し広げようとするので、周面地盤は載荷重の杭の沈下による押し広げに対抗する抵抗力を発現し沈下を抑制する効果がある。
また、硬化した逆テーパー形状の膨張硬化杭は、造成高さの範囲において、断面視くさび型に形成されるので、引抜きに対して抵抗力が大きく向上する効果がある。
また、根固め部において膨張して硬化する逆テーパー形状のソイルセメントは、掘削孔の孔壁地盤（内壁面）と先端翼付き鋼管杭に膨張圧力を同時にかけるが、孔壁地盤と先端翼付き鋼管杭に拘束されて反作用の反力を同時に受けるので、根固め部のソイルセメントと孔壁地盤と先端翼付き鋼管杭とは強固な膨張圧力の密着力で強固に一体化することができる。
このように、膨張作用を有する発泡剤を添加したセメント流動物を注入し、ソイルセメントを造成する工法により、膨張して硬化するソイルセメントが逆テーパー形状の膨張率及び膨張圧力を生起することにより、本工法は先端支持力や周面摩擦力及び引抜抵抗力を向上する効果がある。
【００１８】
請求項２に記載の発明によれば、膨張作用を有する発泡剤としては、セメント組成物中における化学反応によりガスを発泡する少なくともアルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上を添加しているので、発泡剤は、セメント組成物中における化学反応によりガスを発泡する際に、ガスの浮遊力を利用してセメントの拡散を促し、ソイルセメントの発泡膨張の機能を充分に生起させて、膨張するソイルセメント全般にわたるち密で均一な膨張を発揮させることができる。
発泡剤は、掘削土壌の性質に応じて最適な種類を選択して添加することで、確実にガスを発泡させて必要な膨張率を得ることができる。
また、例えば発泡剤を２種類選択することによりソイルセメント中において気泡の大きさが異なる２種類のガスを発生して、大小の泡による膨張ソイルセメントを造成することができる。
発泡剤を添加したソイルセメントの膨張は、緩い地盤や掘削孔の孔壁地盤の緩みを膨張圧力で押圧し地盤を圧密し強化する。
且つ、ソイルセメントの膨張圧力による反作用の反力の膨張圧力で根固め部のソイルセメントと孔壁地盤とは強固な圧密力の密着力で周面摩擦力を向上させる。
また、発泡剤は、セメント組成物をソイルセメント全般にわたるち密で均一に拡散させ、ソイルセメントの膨張圧力を均一に生起させ、先端翼付き鋼管杭とソイルセメントとの付着力を向上させる。
また、発泡剤を添加したソイルセメントは、大きく発泡膨張するため、従来技術に比べて圧密力の密着力で付着力を増大させる効果を有する。
【００１９】
請求項３に記載の発明によれば、セメント流動物としては、セメントで構成する少なくとも、セメントミルク、モルタル、コンクリートの何れかであり、セメントミルク又はモルタル又はコンクリートの膨張率が３％から１６％となるように前記発泡剤を添加したので、膨張率１％から８％のソイルセメントを造成することができる。
本発明の造成するソイルセメントの膨張率は１％から８％の範囲であるので、造成したソイルセメントは掘削孔の孔壁地盤を膨張圧力で押圧し孔壁地盤を圧密し強化し、膨張圧力の作用・反作用によりソイルセメントと孔壁地盤とは強固に一体化する。
発泡剤を添加したセメントミルク又はモルタル又はコンクリートの膨張率が３％未満の場合には、掘削土壌と攪拌混合して造成するソイルセメントの膨張率が１％未満となり、掘削孔内で膨張して硬化したソイルセメントは、掘削孔の孔壁地盤や先端翼付き鋼管杭との密着力が弱くなる。
発泡剤を添加したセメントミルク又はモルタル又はコンクリートの膨張率が１６％より大きい場合には、掘削土壌と攪拌混合して造成するソイルセメントの膨張率が８％より大きくなり、掘削孔内で膨張して硬化したソイルセメントは、掘削孔の孔壁地盤と先端翼付き鋼管杭との密着力が良いものの圧縮強度が低下してしまう。
【００２０】
請求項４に記載の発明によれば、セメントミルクの膨張率が３％から１６％となるように、掘削孔の掘削深度を１３０ｍまでとする前記発泡剤としてのアルミニウム粉末の添加量がセメント質量に対して０．００２％から０．６％とする、またはモルタルの膨張率が３％から１６％となるように、掘削孔の掘削深度を１３０ｍまでとする前記発泡剤としてのアルミニウム粉末の添加量がセメント質量に対して０．００７％から１．２％とする、またはコンクリートの膨張率が３％から１６％となるように、掘削孔の掘削深度を１３０ｍまでとする前記発泡剤としてのアルミニウム粉末の添加量がセメント質量に対して０．００８％から４％とするので、セメントミルク又はモルタル又はコンクリートの膨張率を３％から１６％に生起することができる。
セメントミルク又はモルタル又はコンクリートの膨張率は、セメント質量に対してアルミニウム粉末の添加量に応じて略直線的に増加する相関関係があるので、セメントミルク又はモルタル又はコンクリートの膨張率は、アルミニウム粉末添加量で適宜調整することが可能である。セメントミルク又はモルタル又はコンクリートに大きな膨張率が必要であれば、セメント質量に対してアルミニウム粉末の添加量を予測的に多くすることで、所定の膨張率を生起するができる。
また、掘削孔の拘束下における圧力下において、掘削深度に対するアルミニウム粉末の添加量を設定することで掘削土壌と攪拌混合による膨張するソイルセメントが常圧（大気圧）の膨張率を生起することができるので、掘削する深度を１３０ｍまでとする、アルミニウム粉末の添加量は膨張して硬化するソイルセメントの膨張圧力で孔壁地盤と強固に一体化する効果ある。
アルミニウム粉末を添加したセメントミルクの膨張率が、セメント質量に対しアルミニウム粉末の添加量が０．００２％未満の場合又はモルタルの膨張率がセメント質量に対して０．００７％未満の場合又はコンクリートの膨張率がセメント質量に対して０．００８％未満の場合では、セメントミルク、モルタル、コンクリートの膨張率が３％未満となり、造成するソイルセメントの膨張率が１％未満となるので、膨張して硬化するソイルセメントが掘削孔の孔壁地盤に充分な膨張圧力を与えることができない。
また、セメントミルクの膨張率がセメント質量に対しアルミニウム粉末の添加率が０．６％を越える場合又はモルタルの膨張率がセメント質量に対して１．２％を超える場合又はコンクリートの膨張率がセメント質量に対して４％を超える場合では、セメントミルク、モルタル、コンクリートの膨張率が１６％より大きくなり、造成するソイルセメントの膨張率は８％より大きくなるので、掘削孔の孔壁地盤との密着力が高まるものの、一方で強度低下が大きくなってしまう、そこで強度を上げるためにはセメント量を多くする必要があり、材料コストが上昇して経済性が悪くなる。
このようにして、セメントミルク又はモルタル又はコンクリートの膨張率を設定することで掘削土壌と攪拌混合して造成するソイルセメントの膨張率を１％から８％に生起させることができ、膨張して硬化するソイルセメントは所定の大きさの膨張圧力をかけるので、孔壁地盤とは強固な圧密力の密着力で一体化する効果がある。
【００２１】
請求項５に記載の発明によれば、膨張するソイルセメントには繊維物質を含有するので、膨張して硬化したソイルセメントはひび割れ抵抗性や靱性及び強度が向上する効果がある。
【００２２】
請求項６に記載の発明によれば、先端翼付き鋼管杭には、杭本体の外周に平鋼材又は丸鋼材又は異形鋼材からなる突起を形成した突起付き鋼管やリブ付き鋼管や縞鋼板付き鋼管を含むので、膨張して硬化したソイルセメントと先端翼付き鋼管杭とは、膨張圧力による圧密力で互いをより強固な付着力で一体化するのでズレを防止する効果がある。
【図面の簡単な説明】
【００２３】
【図１】本発明の先端翼付き鋼管杭の土中貫入装置の全体側面図
【図２】本発明装置に設けられたジャッキライナーの平面図
【図３】本発明装置に用いる先端翼を有する鋼管杭の側面図
【図４】本発明装置に用いる先端翼を有する鋼管杭の平面図
【図５】図４におけるＩ−Ｉ線の断面説明図
【図６】他の実施例の先端翼を有する鋼管杭の側面図
【図７】他の実施例の先端翼を有する鋼管杭の平面図
【図８】図７におけるII−II線の断面説明図
【図９】本発明装置に用いるジャッキライナーに先端翼を螺入する前の状態の斜視図
【図１０】ジャッキライナーに他の実施例の先端翼を螺入する前の状態の斜視図
【図１１Ａ】先端翼付き鋼管杭の回転杭工法を示す工程図である。
【図１１Ｂ】先端翼付き鋼管杭の回転杭工法を示す工程図である。
【図１１Ｃ】先端翼付き鋼管杭の回転杭工法を示す工程図である。
【図１１Ｄ】先端翼付き鋼管杭の回転杭工法を示す工程図である。
【図１２】発泡剤とセメントミルクとの関係を表わすグラフである。
【図１３】発泡剤とモルタルとの関係を表わすグラフである。
【図１４】膨張量の推移を示すグラフである。
【図１５】拘束なしの場合と拘束下の場合におけるアルミニウム添加量と強度との関係を示すグラフである。
【図１６】配合例１に使用する材料を表わした一覧である。
【図１７】配合例１の使用材料の配合量を表わす表である。
【図１８】配合例１におけるＡＬ（アルミニウム粉末）添加量を変化させた時のフレッシュ試験と膨張率を表わした一覧である。
【図１９】配合例１の膨張率と経過時間との関係を示すグラフである。
【図２０】配合例１におけるＡＬ添加量と膨張率の回帰式を示すグラフである
【図２１】配合例２に使用する材料を表わした一覧である。
【図２２】配合例２の使用材料の配合量を表わす表である。
【図２３】配合例２におけるＡＬ添加量を変化させた時のフレッシュ試験と膨張率を表わした一覧である。
【図２４】配合例２におけるＡＬ添加量と膨張率の回帰式を示すグラフである
【図２５】配合例３に使用する材料を表わした一覧である。
【図２６】配合例３の使用材料の配合量を表わす表である。
【図２７】コンクリートのフレッシュ試験の結果を表わした一覧である。
【図２８】配合例３におけるＡＬ添加量を変化させた時のフレッシュ試験と膨張率を表わした一覧である。
【図２９】ＡＬ添加量と膨張率測定結果を表わした一覧である。
【図３０】配合例３の膨張率と経過時間との関係を示すグラフである。
【図３１】配合例３におけるＡＬ添加量と膨張率の回帰式を示すグラフである
【図３２】配合例４および５に使用する材料を表わした一覧である。
【図３３】（ａ）配合条件・試験、（ｂ）使用ミキサ・練り混ぜ方法を表わした一覧である。
【図３４】配合例４の使用材料の配合量を表わす表である。
【図３５】配合例４におけるＡＬ添加量を変化させた時のフレッシュ試験と膨張率を表わした一覧である。
【図３６】配合例４の膨張率と経過時間との関係を示すグラフである。
【図３７】配合例４におけるＡＬ添加量と膨張率の回帰式を示すグラフである
【図３８】配合例５の使用材料の配合量を表わした一覧である。
【図３９】配合例５におけるＡＬ添加量を変化させた時のコンクリート試験結果を表わした一覧である。
【図４０】配合例５の膨張率と経過時間との関係を示すグラフである。
【図４１】配合例５におけるＡＬ添加量と膨張率の回帰式を示すグラフである。
【図４２】配合例４および配合例５の使用材料の配合量（ＡＬなし）を表わした一覧である。
【図４３】配合例４および配合例５においてのコンクリート試験結果を表わした一覧である。
【図４４】配合例４および配合例５においての経過時間あたりのブリーディング量（ｃｍ3）を表わすグラフである。
【図４５】配合例Ａ，Ｂ，Ｃ，１から５におけるアルミニウム粉末の添加率と膨張率との関係を表わしたグラフである。
【図４６】配合例Ｃ，３，４，５におけるアルミニウム粉末の添加率とコンクリート圧縮強度との関係を表わしたグラフである。
【図４７】配合例Ｃ，１から５におけるアルミニウム粉末の添加率０％の初期膨張率と水セメント比との関係を表わしたグラフである。
【図４８】流動化土とセメントミルク又はモルタルとを攪拌混合したイメージ図である。
【発明を実施するための形態】
【００２４】
本先端翼付き鋼管杭の回転工法は、地中内に先端翼付き鋼管杭をねじ込みつつ掘削孔を形成し、そのまま埋設する先端翼付き鋼管杭の回転工法であって、掘削孔の基部に先端翼付き鋼管杭をねじ込むと共に予め膨張作用を有する発泡剤を添加したセメント流動物を注入する工程と、掘削土壌と攪拌混合することによりソイルセメントを造成する工程と、掘削孔中の先端翼付き鋼管杭の基部周辺に造成したソイルセメントを膨張させ、ソイルセメントが逆テーパー形状の膨張圧力を生起する工程を少なくとも有する。
【００２５】
膨張作用を有する発泡剤としては、セメント組成物中における化学反応によりガスを発泡する少なくともアルミニウム粉末、亜鉛等の両性金属の粉末、炭素物質、過酸化物質、スルホニルヒドラジド化合物、アゾ化合物、ニトロソ化合物、ヒドラジン誘導体から選択した１種又は２種以上である。
【００２６】
セメント流動物としては、セメントで構成する少なくとも、セメントミルク、モルタル、コンクリートの何れかであり、セメントミルク又はモルタル又はコンクリートの膨張率が３％から１６％となるように前記発泡剤を添加している。
【００２７】
セメントミルクの膨張率が３％から１６％となるように、掘削孔の掘削深度を１３０ｍまでとする前記発泡剤としてのアルミニウム粉末の添加量がセメント質量に対して０．００２％から０．６％とする。
またはモルタルの膨張率が３％から１６％となるように、掘削孔の掘削深度を１３０ｍまでとする前記発泡剤としてのアルミニウム粉末の添加量がセメント質量に対して０．００７％から１．２％とする。
またはコンクリートの膨張率が３％から１６％となるように、掘削孔の掘削深度を１３０ｍまでとする前記発泡剤としてのアルミニウム粉末の添加量がセメント質量に対して０．００８％から４％とする。
【００２８】
膨張するソイルセメントには繊維物質を含有する。
【００２９】
先端翼付き鋼管杭には、杭本体の外周に平鋼材又は丸鋼材又は異形鋼材からなる突起を形成した突起付き鋼管やリブ付き鋼管や縞鋼板付き鋼管を含む。
【００３０】
［先端翼付き鋼管杭の回転工法］
この発明の実施例を図面に基づき詳説する。工法の説明の前に先端翼付き鋼管杭並び土中貫入装置について説明する。
下記工程のセメント流動物はモルタルを用いて説明するが、その他、セメント流動物としてセメントミルク又はコンクリートを用いた場合の説明については同様な工法であるので重複説明を省略する。また、下記工法においては、発泡剤をアルミニウム粉末とした場合について説明する。
【００３１】
図１に示すように、先端翼付き鋼管杭Ｐの土中貫入装置となる全周回転ジャッキＫは、使用する際に、掘削位置、すなわち、先端翼付き鋼管杭Ｐをセットする位置に設置される。なお、全周回転ジャッキの他の方法としては、キャタピラ式回転圧入機や三点式杭打機等がある。
【００３２】
全周回転ジャッキＫは、内部に緊締弛緩作動部Ｓを設けており、その中心位置には鋼管杭Ｐをセットすることができるように構成されている（具体的な構造は省略）。
【００３３】
緊締弛緩作動部Ｓの内方には矩形または円形のジャッキライナーＪが分割自在に配設されている。すなわち、図２に示すように、ジャッキライナーＪは中心に先端翼付き鋼管杭Ｐを挿貫することのできる挿貫孔１０が設けられており、その挿貫孔１０を中心にして放
射方向に複数個の扇形の分割片１１，１１，１１より構成されており、それぞれの分割片１１は組立分解自在に構成されている。
【００３４】
ジャッキライナーＪの挿貫孔１０は組立て時には先端翼付き鋼管杭Ｐの径よりわずかに縮径としており、また各分割片１１は中心の挿貫孔１０に向かって縮径可能に外内方へ摺動自在に構成されている。
しかも、各分割片１１が中心の挿貫孔１０に向かって縮径方向に摺動した場合は挿貫孔１０の鋼管杭周面２０（図１参照）を密着緊締することができ、その後の先端翼付き鋼管杭Ｐの回転掘削作業の作動形態となる。
【００３５】
ジャッキライナーＪの挿貫孔１０の内周面には図９、図１０に示すように、螺旋条溝１２，１２’，１３を刻設し、上表面には螺旋条溝１２，１２’，１３の螺入始端口１４，１４’，１５を開口している。
【００３６】
ジャッキライナーＪの挿貫孔１０に挿貫される先端翼付き鋼管杭Ｐは、図３、図６に示すように実施例として二種類の構造の先端翼２１，３１を有し、この先端翼２１，３１の回転により土中に鋼管挿貫用の掘削孔を掘削しながら基礎杭を築造していくものであり、具体的に以下の形状構造を有している。
【００３７】
すなわち、一種類の先端翼２１の構造は図３から図５に示すように、二枚の半円形状平刃２２，２２における対向縁部２２ａ，２２ａを突き合わせてそれぞれ逆傾斜状に組み合わせて側面視Ｘ状に構成した先端翼２１である。しかも、交差した二枚の半円形状平刃２２，２２の交差角度は１４．４度の場合と７．２度の場合がある。なお、半円形状平刃２２，２２のうち先端部分の先端縁が直線縁刃２２ｂ，２２ｂ（図９参照）を形成する。図３中の符号ｈ１は二枚の半円形状平刃を側面視Ｘ状に組み合わせて、その平刃同士が最も離れた間隔を表わしたものである。
【００３８】
もう一種類の先端翼３１の構造は図６から図８に示すように二枚の半環状の平刃３２，３２における環状の対向縁部３２ａ，３２ａを突き合わせ、環状先端部分は上下左右に一定の空間を保持して対向させ、それぞれの平刃３２，３２を逆傾斜状に組み合わせて側面視Ｖ状に構成した先端翼３１である。なお、半環状平刃３２，３２のうち環状先端部分の先端縁が先端縁刃３２ｂ，３２ｂ（図１０参照）を形成する。しかも、交差した二枚の半環状の平刃３２，３２のＶ状の交差角度は１４．４度としている。
【００３９】
かかる二枚の平刃２２，３２からなる各形態の先端翼２１，３１がジャッキライナーＪ，Ｊ’の挿貫孔１０内周面の螺旋条溝１２，１２’，１３に螺入して進行するように構成した。
【００４０】
すなわち、図９、図１０に示すように、挿貫孔１０の内周面に刻設した螺旋条溝１２，１２’，１３はＸ状またはＶ状に組み合わされた二枚の半円平刃２２，３２の突き合わせ部分の対向縁部２２ａ，３２ａが螺入進行できるように構成されており、全高より少なくとも幅広に形成し、螺入始端口１４，１４’，１５はＸ状またはＶ状の二枚の半円形状平刃２２，２２や半環状平刃３２，３２の回転方向において直線端縁刃２２ｂ，２２ｂや先端縁刃３２ｂ，３２ｂがジャッキライナー表面において螺入可能な位置に構成した。図中符号２３，３３は、掘削孔内にモルタル又はセメントミルク又はコンクリート（セメント流動物）を注入するためのグラウト噴出口である。なお、グラウト噴出口２３，３３は、複数設けるようにしてもよい。
なお、ジャッキライナーは、３分割したものであるが、図９、図１０のジャッキライナーは、分割線を省略している。３分割式のジャッキライナーの他に２分割から１０分割程度のものがあり、これらのように複数分割したジャッキライナーに適用してもよい。
【００４１】
上述したＸ状またはＶ状の先端翼を備えた鋼管杭並び先端に螺旋状の羽根を備えた鋼管杭Ｐを地上面Ａに設置して、掘削を行う。以下において先端翼付き鋼管杭Ｐの工法を詳細に説明する。一例としてはＸ状の先端翼２１を用いて説明する。
【００４２】
図１１Ａ及び図１１Ｂに示すように、ジャッキライナーＫが先端翼付き鋼管杭Ｐを地上面にねじ込み及び回転貫入する位置に設置され、先端翼付き鋼管杭Ｐを地上面からねじ込み及び回転貫入しながら地中Ａを掘り下げて掘削孔４１が掘削される。掘削孔４１内には、掘削した際に攪拌され泥土化して流動化した掘削土Ｂが残ったままとなっている。
【００４３】
図１１Ｃに示すように、掘削孔４１を所定の深度まで掘削したのち、掘削孔４１の先端部に膨張作用を有する発泡剤としての所定のアルミニウム粉末を添加したモルタル４３を供給管Ｚを介して先端翼付き鋼管杭Ｐのグラウト噴出口２３から注入（注入とは低圧・高圧噴射や噴出又は吐出等の加圧注入を含む）充填しつつ、さらに、図１１Ｄに示すように、先端翼２１を上下方向に反復回転しながら移動して掘削土壌と攪拌混合させてソイルセメント４４を造成する。
その後、先端翼付き鋼管杭Ｐの先端部を掘削孔４１の先端部（基部）付近まで回転貫入して先端翼付き鋼管杭の打ち止めとする。
【００４４】
なお、供給管Ｚはモルタルを供給するためのものであり、掘削孔４１が所定の深度まで掘削する前に、鋼管杭Ｐの中空空間に供給管Ｚを差し入れて、グラウト噴出口２３に連通連結した連結管を介して連通連結させておく。
連結管は、逆止弁機構を有しており供給管から供給されるモルタル（セメント流動物）をグラウト噴出口２３へ流入させるときのみ解放状態となるように構成されている。同様に先端翼３１付きの鋼管杭についても供給管Ｚを連結管に連通連結してグラウト噴出口２３からモルタルを供給するようにしている。
【００４５】
掘削孔４１の先端部に膨張作用を有する発泡剤としての所定のアルミニウム粉末を添加したモルタル４３を注入したが、先端部の他の掘削孔の中途部にアルミニウム粉末を添加したモルタル４３を注入してもよいし、さらに、掘削孔の中途部の複数箇所或いは全域に注入するようにしてもよい。
【００４６】
なお、先端翼付き鋼管杭Ｐの先端の先端翼２１は、掘削孔４１の先端部に着底してもよいし、離間するようにしてもよい。
【００４７】
掘削孔４１内においては、先端翼２１による掘削攪拌土壌と発泡剤のアルミニウム粉末を添加したモルタル４３とは攪拌混合してソイルセメント４４となり、このソイルセメント４４中に混和した反応開始時間を適宜調整した発泡剤のアルミニウム粉末とモルタル４３とが反応し、水素ガスを発泡してソイルセメント４４の体積が発泡膨張して増大する。
さらに、水素ガスの浮遊力を利用してセメントの拡散を促し、ソイルセメント４４に充分な発泡機能を生起して、ソイルセメント４４の組成物全般にわたるち密で均一な膨張硬化を発揮することができる。
【００４８】
更に、硬化前のソイルセメント４４はセメントのブリージング作用によるセメント素材の沈下収縮作用を緩和させると共に、ソイルセメント体の砂・礫の骨材下面に隙間が生じるのを防ぎ、膨張圧によって砂・礫と注入モルタルとの付着力を高める。且つセメントの自己収縮による掘削孔内壁面の近傍に形成されがちな緩みや隙間を防ぎ、膨張圧力によって先端翼付き鋼管杭Ｐとソイルセメント４４との付着力を高め、さらに、ソイルセメント４４が膨張圧力をかけたまま周辺地盤と強固に一体化する効果がある。
なお、セメント流動物としては、上述したモルタルからセメントミルク又はコンクリートに変えた場合についても同様の作用効果が生じる。
【００４９】
また、図１１Ｄに示すように、発泡剤の水素ガス発泡によりソイルセメントの体積が発泡剤の働きで膨張して増大することで、掘削孔４１の内壁面にはソイルセメント４４の膨張圧力Ｐ１が加わり、掘削孔４１の内壁面すなわち孔壁地盤から反力Ｐ２がソイルセメント４４にかかり、且つ、先端翼付き鋼管杭Ｐにはソイルセメント４４の膨張圧力Ｐ１が加わり、先端翼付き鋼管杭Ｐからの反力Ｐ３がソイルセメント４４にかかる。符号Ｐ４は、掘削土Ｂからの反力である。
【００５０】
これにより、掘削孔４１の内壁面とソイルセメント４４との境の緩みや隙間が膨張するソイルセメント４４で密に埋められ、先端翼付き鋼管杭Ｐの外周面とソイルセメント４４との境の緩みや隙間が膨張するソイルセメント４４で密に埋められ、ソイルセメント４４と先端翼付き鋼管杭Ｐとの付着力が高まる。
且つ、掘削孔の孔壁地盤に膨張圧力をかけたまま硬化するのでこれらを一体化することができ、先端支持力や周面摩擦力及び引抜抵抗力を高めた根固め部４６のソイルセメント４４を備えた先端翼付き鋼管杭Ｐを築造することができる。
【００５１】
また、ソイルセメント４４は、逆テーパー形状の膨張率を生起し逆テーパー形状の膨張圧力を生起する。すなわち、根固め部を形成する高さ範囲において、膨張して硬化するソイルセメント４４が逆テーパー形状の膨張圧力を生起する。
【００５２】
この逆テーパー形状は、水圧下で発泡剤を用いることで、アルミニウム粉末はセメントと化学反応して水素ガス（気泡）を発泡するので、水素ガスは水深が深いほどガスの体積が小さくなる（ボイルの法則）ことから、ソイルセメントの膨張率は深度が深くなるほど比例して逆テーパー形状に小さくなるので、ソイルセメントの膨張圧力も深度が深くなるほど比例して逆テーパー形状に小さくなる。
【００５３】
掘削孔の地盤が普通又は緩い場合は、膨張して硬化するソイルセメント４４の根固め部４６が、逆テーパー形状の膨張圧力を生起して逆テーパー形状の膨張を形成する。
この膨張する逆テーパー形状は、掘削孔壁を膨張圧力で押圧するので、掘削による掘削孔の周面地盤の緩みを圧密し強化する。
また、載荷重による杭の沈下は、逆テーパー形状の膨張圧力で孔壁地盤を押圧し圧密した周面地盤を押し広げようとするので、逆テーパー形状の周面地盤は沈下による押し広げに対抗して反力の抵抗力を発現し杭の沈下を抑制する。
また、膨張した逆テーパー形状は、くさび型を形成しているので引抜きに対する抵抗力が大きく向上する。
【００５４】
掘削孔の地盤が硬い場合は、膨張して硬化するソイルセメント４４の根固め部４６が、逆テーパー形状の膨張を生起するが不十分な逆テーパー形状の膨張を形成する。
膨張して硬化するソイルセメント４４の根固め部４６は、逆テーパー形状の膨張圧力で孔壁地盤を押圧するので、掘削による掘削孔の周面地盤の緩みを圧密しながら強化するが、緩みの少ない硬い地盤に膨張が拘束され、充分に膨らまず、不十分な逆テーパー形状の膨張を形成するので、孔壁地盤からは反作用の反力を受けて膨張圧力と反力とでソイルセメント４４と周面地盤とは強固な圧密力の密着力で一体化する。
【００５５】
掘削孔壁が非常に硬い（例え
ば、岩の地層）場合は、膨張して硬化するソイルセメント４４の根固め部４６が、逆テーパー形状の膨張圧力を生起する。
膨張して硬化するソイルセメント４４の根固め部４６は、逆テーパー形状の膨張圧力で孔壁地盤を押圧するが、掘削による掘削孔の周面地盤が非常に硬く地盤の緩みがないため、膨張して硬化するソイルセメント４４は、掘削孔で逆テーパー形状の膨張圧力を生起するが、ソイルセメント４４の根固め部４６は膨らまず逆テーパー形状の膨張圧力を生起したままとなる。
これにより、孔壁地盤は全膨張圧力を受けて反作用の反力の全膨張圧力を生起するので、ソイルセメント４４の根固め部４６と周面地盤とは、より強固な圧密力の密着力で一体化する。
【００５６】
また、膨張して硬化したソイルセメント４４は、掘削孔４１の孔壁地盤と先端翼付き鋼管杭に膨張圧力を同時にかけるので、孔壁地盤と先端翼付き鋼管杭に拘束されて同時に反作用の反力を受けることで、ソイルセメント４４と孔壁地盤と先端翼付き鋼管杭とはより強固な膨張圧力の圧密力の密着力で一体化することができる。
【００５７】
また、ソイルセメントに繊維物質を含有させることで、膨張して硬化したソイルセメント４４の根固め部はひび割れ抵抗性や靱性及び強度が向上する。
【００５８】
また、先端翼付きの鋼管杭Ｐの外周面には、ソイルセメント４４の付着向上およびズレ防止のために平鋼材又は丸鋼材又は異形鋼材からなる突起を形成した突起付き鋼管杭やリブ付き鋼管杭や縞鋼板付き鋼管杭を含むので、膨張して硬化したソイルセメント４４の根固め部と先端翼付き鋼管杭との付着力を高めるとともにソイルセメント４４とのズレの防止でより強固に一体化する。
【００５９】
なお、先端翼について螺旋翼付き鋼管杭と上述したＸ状の先端翼付き鋼管杭とを比較した場合には、Ｘ状の先端翼付き鋼管杭の方が品質のばらつきが少ない。Ｘ状の先端翼付き鋼管杭は掘削孔内で発泡剤入りのモルタル（セメント流動物）と流動化した掘削土壌を攪拌混合しながら上下反復の正転、反転作動することにより、より均一なソイルセメントを造成することができる。また、杭の先端は閉塞されていた方がよい。
螺旋翼付き鋼管杭の構造では、杭本体の先端部外周に杭本体の外径の略１．５倍から２倍強の外径を有する翼巾の螺旋翼を一巻きにわたり突設しており、攪拌混合のために螺旋翼を回転作動した場合には、螺旋翼が１方向に突設されているため反復攪拌混合しても、ねじ込み回転貫入しても掘削孔中の掘削土砂とモルタルやセメントミルクやコンクリート（セメント流動物）と十分な攪拌混合が期待できない。さらに、掘削地盤が粘土性である場合においては、攪拌混合が不均一になることが多々ある。
上述したＸ状の先端翼付き鋼管杭の構造では、逆方向に傾斜する２枚の鋼板翼の羽根刃は互いに反対方向から掘削回転貫入し、半回転ごとに互いに掘削土砂を互いに逆方向で攪拌しながらねじ込み回転貫入することができる。そのために掘削土砂は細かく粉砕されて、流動化され、さらに上下反復回転攪拌の正転及び逆転で混合することで均一な攪拌混合体が生成される。
この攪拌混合体中に発泡剤のアルミニウム粉末を添加したモルタル又はセメントミルクコンクリート（セメント流動物）を注入充填しながら攪拌混合し、膨張するソイルセメントを造成することができる。このようなソイルセメントを造成することで、ソイルセメント４４と先端翼付き鋼管杭Ｐとの付着力を高めて掘削孔の孔壁地盤に膨張圧力をかけたままこれらを一体化する等の上記効果を有する。
【００６０】
本発明は、発泡剤を用いることで、発泡剤の発泡するガス（気泡）の発泡量で膨張率を適宜調整し逆テーパー形状の膨張率を生起させて、逆テーパー形状の膨張圧力を生起させようとするものである。
発泡剤のアルミニウム粉末の添加量を多くすると、造成するソイルセメントはソイルセメント中でのガスの発生量が多くなり、ソイルセメント中に微空隙を多数気孔状に散在することで膨張して硬化したソイルセメントは強度の低下を発生する。
よって、アルミニウム粉末の添加量は強度の低下を加味した添加量とする。
上記実施例では発泡剤としてアルミニウム粉末のみを用いたが、他の膨張作用を有する発泡剤として、セメント組成物中における化学反応によりガスを発泡する少なくとも、亜鉛等の両性金属の粉末、炭素物質、過酸化物質、スルホニルヒドラジド化合物、アゾ化合物、ニトロソ化合物、ヒドラジン誘導体から選択した１種又は２種以上であってもよい。
【００６１】
本発明は、セメント流動物のセメントミルク又はモルタル又はコンクリートの膨張率が３％から１６％となるように発泡剤のアルミニウム粉末の添加量を設定する。
【００６２】
実証試験の結果では、常圧（大気圧）で、膨張作用を有する発泡剤のアルミニウム粉末（フローリック社製  セルメックＰ）において、セメント流動物のセメントミルク、モルタル、コンクリートの膨張率は、アルミニウム粉末の添加量の増加するにつれて略直線的に増加する相関関係がある。
セメント流動物の膨張率が３％から１６％を生成するには、セメントミルクの場合にはアルミニウム粉末の添加量がセメント質量に対して０．００２％から０．０２％の添加量、モルタルの場合には０．００７％から０．０４％の添加量、コンクリートの場合には０．００８％から１．４％の添加量である。
【００６３】
また、発泡剤のアルミニウム粉末を添加したセメントミルクやモルタルやコンクリートの強度は、発泡剤のアルミニウム粉末の使用量の増加によって圧縮強度が低下する、一方、膨張率と圧縮強度の相関関係は、膨張率の増加により圧縮強度は略直線的に低下するので、強度低下は予測可能である。また、発泡剤のアルミニウム粉末を添加したセメントミルクやモルタルやコンクリートと掘削土壌（砂層、砂礫層、礫層等）と攪拌混合したソイルセメントを発泡膨張させて硬化したソイルセメントの強度は、一般のコンクリートと同様に結合材水比（セメント／水）によって強度予測が可能である。
【００６４】
上記の通りセメント質量に対してアルミニウム粉末の添加量を設定することで、掘削土壌と攪拌混合による造成するソイルセメントは膨張率を１％から８％で生起することができるので、掘削孔の孔壁地盤にソイルセメントの膨張する圧力をかけたまま掘削孔の孔壁地盤と強固に一体化することができる。
【００６５】
上述した通り、先端翼付き鋼管杭の回転工法は、地中内に先端翼付き鋼管杭をねじ込みつつ掘削孔を形成し、予め膨張作用を有する発泡剤のアルミニウム粉末を添加したセメントミルク又はモルタル又はコンクリートを注入し、基部周辺の掘削土壌と攪拌混合し造成したソイルセメントを発泡膨張させて硬化させる工法である。
【００６６】
しかし、地中内の掘削においては、先端翼をねじ込みつつ先端翼で攪拌しながら地下水のある地層を掘進するので、攪拌土壌と地下水は攪拌混合され、掘削土壌は泥土化して流動化するので、掘削孔内は泥土化された流動化土と地下水で飽和状態である。
よって、掘削孔にかかる水圧は掘削の深度が深いほど高水圧下となる。
【００６７】
水圧下において、一定の温度の下では気体の体積が圧力に反比例する（ボイルの法則）ので、発泡剤のアルミニウム粉末を添加したセメントミルク又はモルタル又はコンクリート（セメント流動物）を注入し掘削土壌と攪拌混合したソイルセメントは、アルミニウム粉末がセメントと化学反応して水素ガス（気泡）を発泡し、ソイルセメントの体積を膨張させるが、水素ガスの体積は水深の深度が深くなるにつれて小さくなり、膨張は常圧（大気圧）での膨張率を生起することはできない。
また、水深が深くなるほど比例して圧力が強くなるので、水素ガスの体積が小さくなり、ソイルセメントの膨張が逆テーパー形状の膨張率を生起して、逆テーパー形状の膨張圧力を生起する。すなわち、高水圧下では常圧と同じ膨張率は期待できない。
【００６８】
先端翼付き鋼管杭の回転工法では、掘削深度が最大８０ｍ程度としているので、将来的に最大掘削深度を１３０ｍとしてアルミニウム粉末の添加量を定める。
【００６９】
したがって、アルミニウム粉末を添加したセメントミルク、モルタル、コンクリートの膨張率が深い深度においても常圧の膨張率３％から１６％を生起できるように、最大掘削深度を１３０ｍまでとした場合のアルミニウム粉末の添加量を設定する。
【００７０】
掘削の深度の水圧は、水深１０ｍでの水圧は水の圧力１気圧＋水面を押す大気圧１気圧＝２気圧であり、水深２０ｍ下では３気圧、水深５０ｍ下では６気圧、水深１００ｍ下では１１気圧、水深１３０ｍでは１４気圧である。
【００７１】
高水圧下で常圧（大気圧）の膨張率を生起させるには、水深１０ｍでは水圧が２気圧で大気圧の２倍であることから、大気圧におけるアルミニウム粉末の添加量の２倍にすることで常圧の膨張率を生起することができる。
よって、水深２０ｍ下では３気圧で３倍、水深５０ｍ下では６気圧で６倍、水深１００ｍ下では１１気圧で１１倍、水深１３０ｍでは１４気圧で１４倍にする。
【００７２】
また、掘削孔は、地下水で満たされた状態であり先端翼で掘削攪拌混合した掘削土壌が、地下水による泥土化された流動化土と地下水で飽和状態となっているので、流動化土の密度を１．８（比重）とすると、掘削深度にかかる圧力は水圧力の１．８倍となる。
また、発泡剤を添加したセメントミルク又はモルタル又はコンクリートを注入し、掘削土壌と攪拌混合してソイルセメントを造成しているので、ソイルセメントの密度を２．０（比重）とすると、掘削深度にかかる圧力は水圧力の２倍となるので、ソイルセメントの密度２．０を用いてアルミニウム粉末の添加量を算出する。
【００７３】
すなわち、掘削深度による高水圧下のアルミニウム粉末量は、掘削孔の掘削深度１０ｍの水圧下で常圧の２倍、掘削深度５０ｍの水圧下で常圧の６倍、掘削深度１００ｍの水圧下で常圧の約１１倍、掘削深度１３０ｍの水圧下で常圧の１４倍にする。
さらに、掘削孔内のソイルセメントの密度を２．０（比重）とすると、それぞれ２倍して、掘削深度１０ｍで常圧の２倍（２気圧）×２（ソイルセメントの比重２．０）＝４倍、掘削深度５０ｍで常圧の６倍×２＝１２倍、掘削深度１００ｍで常圧の１１倍×２＝２２倍、掘削深度１３０ｍで常圧の１４倍×２＝２８倍となる。
【００７４】
よって、セメントミルクの膨張率が３％から１６％を生起するには、アルミニウム粉末の添加量がセメント質量に対して０．００２％から０．０２％であるから、掘削深度を１３０ｍとすると、セメント質量に対して、０．０５６％（＝０．００２％×２８倍）から０．５６％（＝０．０２％×２８倍）となるので、アルミニウム粉末の添加量の上限値をセメント質量に対して０．６％とする。
【００７５】
よって、掘削孔の掘削深度が１３０ｍまでの場合には、セメントミルクの膨張率が３％から１６％となるように、前記発泡剤としてのアルミニウム粉末の添加量がセメント質量に対して０．００２％から０．６％とする。
【００７６】
また、モルタルの膨張率が３％から１６％を生起するには、アルミニウム粉末の添加量がセメント質量に対して０．００７％から０．０４％であるから、掘削深度１３０ｍとすると、セメント質量に対して０．１９６％（＝０．００７×２８倍）から１．１２％（＝０．０４×２８倍）となるので、アルミニウム粉末の添加量をセメント質量に対する上限値を１．２％とする。
【００７７】
よって、掘削孔の掘削深度を１３０ｍまでの場合には、モルタルの膨張率が３％から１６％となるように、前記発泡剤としてのアルミニウム粉末の添加量がセメント質量に対して０．００７％から１．２％とする。
【００７８】
また、コンクリートの膨張率が３％から１６％を生起するには、アルミニウム粉末の添加量がセメント量に対して０．００８％から０．１４％であるから、掘削深度１３０ｍとすると、セメント質量に対して０．２２４％（＝０．００８％×２８倍）から３．９２％（＝０．１４％×２８倍）となるので、アルミニウム粉末の添加量をセメント質量に対する上限値を４％とする。
【００７９】
よって、掘削孔の掘削深度を１３０ｍまでの場合には、コンクリとの膨張が３％から１６％となるように、前記発泡剤としてのアルミニウム粉末の添加量がセメント質量に対して０．００８％から４％とする。
【００８０】
このようにして、掘削深度によるアルミニウム粉末の添加量を設定することでセメントミルク又はモルタル又はコンクリートの膨張率が３％から１６％で生起でき、造成するソイルセメントの膨張率を１％から８％で生起することができる。
この膨張率１％から８％のソイルセメントは、掘削による掘削孔壁の周面地盤の緩みを膨張圧力で押圧し締め固めて強化する。
また、孔壁地盤にはソイルセメントの膨張圧力がかかり孔壁地盤からは反作用の圧力がソイルセメントにかかるので、膨張して硬化した根固め部のソイルセメントは孔壁地盤と強固な圧密力で一体化することができる。
また、根固め部のソイルセメントと先端翼付き鋼管杭は、ソイルセメントの膨張圧力と先端翼付き鋼管杭からの反力で強固な圧密力の付着力で一体化するので、ソイルセメントと先端翼付き鋼管杭のズレを防止することができる。
【００８１】
アルミニウム粉末を添加したセメントミルクの膨張率がセメント質量に対してアルミニウム粉末の添加量が０．００２％未満の場合、又はモルタルの膨張率がセメント質量に対して０．００７％未満の場合、又はコンクリートの膨張率がセメント質量に対して０．００８％未満の場合では、セメントミルク、モルタル、コンクリートの膨張率が３％未満となり、造成するソイルセメントの膨張率が１％未満となるので、膨張するソイルセメントが掘削孔の壁面に膨張圧力を充分に与えることができない。
【００８２】
また、セメントミルクの膨張率がセメント質量に対して０．６％を超える場合、又はモルタルの膨張率がセメント質量に対して１．２％を超える場合、又はコンクリートの膨張率が１．４％を超える場合では、セメントミルク、モルタル、コンクリートの膨張率が１６％より大きくなり、造成するソイルセメントの膨張率は８％より大きくなるので、掘削孔壁との密着力は高まるものの一方で強度の低下が大きくなってしまい、強度を上げるためにセメント量を多くする必要があり、材料コストが上昇して経済性が悪くなる。
【００８３】
発泡剤のアルミニウム粉末は、うろこ状で純度９９％以上、粉末度１８０メッシュ以上でステアリン酸により被覆されたものが好ましく、通常ＪＩＳＫ５９０６（塗料用アルミニウム粉末）第２種標準ふるい８８μ残分２％以下に適合するもので、セメントとの化学反応時間を適宜調整したものが好ましい。
【００８４】
セメント流動物としては、セメントで構成する少なくとも、セメントミルク、モルタル、コンクリートであって、セメントミルクは、セメントと水と発泡剤のアルミニウム粉末から構成される。モルタルは、セメントと水と発泡剤のアルミニウム粉末と細骨材としての砂から構成される。コンクリートは、セメントと水と粗骨材と発泡剤のアルミニウム粉末から構成される。
【００８５】
さらに、必要に応じて、フライアッシュ、高炉スラグ微粉末、シリカ微粉末、ベントナイト、膨張材、混和剤、繊維物質、金属製の針金、水ガラス、可塑性ゲル材等を混入するようにしてもよい。
【００８６】
なお、繊維物質としては、例えば、スチールファイバー、ビニオンファイバー、炭素繊維、ワラストナイト繊維等であり、繊維物質を使用するとソイルセメントのひび割れ抵抗性や靱性及び強度を向上させることができる。
細骨材として砂を用いたが例えば、砂の代わりにアルミニウムを含有する溶融スラグや金属製造起源スラグ（鉄鋼スラグ、非鉄金属スラグ）等を使用してもよい。
【００８７】
セメントは、普通ポルトランドセメントや高炉セメント等であり、特に限定されるものではない。
【００８８】
フライアッシュは、シリカやアルミナを主成分で構成され、火力発電所で石炭を燃焼する際に生成される副産物の灰である。また、フライアッシュは混和材やフライアッシュセメントとして用いられる。良質なフライアッシュを使用した場合には、単位水量の低減、ワーカビリティーの改善、水和発熱量の低下、長期強度及び耐久性の増進、水密性の改善、化学抵抗性の改善、化学抵抗性の向上などの効果が得られる。
【００８９】
混和剤は、減水剤、高性能減水剤、凝結遅延剤、膨張剤、保水剤、増粘剤等である。混和剤をモルタル又はセメントミルク又はコンクリート（セメント流動物）に添加することで、次のような効果を得ることができる。
（１）流動性が良好となり、経時に伴う流動性の低下が少ない。
（２）材料分離が少ない。
（３）適度の凝結遅延性を得ることができる。
（４）適度の膨張性をもち、粗骨材との良好な付着性を得ることができる。
（５）拘束内（掘削孔内）での硬化後、所要の強度、耐久性、水密性を得ることができる。
【００９０】
発泡剤のアルミニウム粉末は、膨張材とともに使用することもできる。膨張材は、硬化後のセメント組成物（ソイルセメント）の水和や乾燥による収縮を補償する（収縮をゼロとする）作用を有するため、すなわち、アルミニウム粉末によってセメント組成物が硬化するまでの初期収縮を補償する以上の体積増大を図り、膨張材によって硬化後のセメント組成物の収縮を補償することにより、セメント組成物の収縮を使用期間全体にわたって保障することが可能となる。
【００９１】
膨張材としては、特に限定されないが、セメント、水とともに水和し、エトリンガイト（３ＣａＯ・Ａｌ２Ｏ３・３ＣａＳＯ４・３２Ｈ２Ｏ）を生成して膨張するカルシウム・サルフォ・アルミネート鉱物を含むもの、及び水酸化カルシウム（Ｃａ（ＯＨ）２）を生成して膨張する石灰を含むものを使用する。
【００９２】
上述した本工法において、発泡剤としてアルミニウム粉末を一例として説明したが、その他に発泡剤としてセメント組成物中における化学反応により窒素ガスを発泡する化合物として、スルホニルヒドラジド化合物、アゾ化合物、ニトロソ化合物、ヒドラジン誘導体等を例示でき、具体的にはｐ−トルエンスルホニルヒドラジド、ベンゼンスルホニルヒドラジド等である。
また、セメント組成物中における化学反応によりガス発泡物質としては、過炭酸塩、過硫酸塩、過ホウ酸塩、過マンガン酸塩、過酸化水素等の過酸化物質や炭素物質等である。
これらの膨張作用を有する発泡剤を用いることで、セメント組成物中における化学反応により窒素ガス或いは酸素ガス等を発泡する際にガスの浮遊力を利用してセメントの拡散を促し、ソイルセメントに充分な発泡機能を生起して、ソイルセメントの組成物全般にわたるち密な膨張硬化を発揮することができる。
また、発泡剤は単独の材料で十分な発泡・膨張効果を有するが、複数の発泡剤を併用して使用してもよい。
【００９３】
また、先端翼付き鋼管杭としては、本発明の実施形態以外の多種の先端翼の形態があるが、発泡剤を添加したセメント流動物を注入し、ソイルセメントを造成する回転工法の根固めとして、他の翼付き鋼管杭の回転工法にも実施できる。
上記変形例では、土中貫入装置としては全周回転ジャッキで説明したが、他にキャタピラ式回転圧入機や三点式杭打機などの回転圧入機で実施可能である。
【００９４】
以下、配合の一例を示しながら、膨張率と発泡剤のアルミニウム粉末の添加量について説明する。
［配合例Ａ］
図１２は、セメントミルクとしてのセメントペースト（水、普通ポルトランドセメント、高性能ＡＥ減水剤標準形）にアルミニウム粉末の量を変えて添加した場合の膨張率を示すグラフである。セメントペーストとアルミニウム粉末の配合例は表１の通りとなる。
【表１】
0006014288.tif 000002
Ｊ１４ロート流下時間  ２５秒
・アルミニウム粉末（セルメックＰ）の添加量は表２に示す。
【００９５】
【表２】
0006014288.tif 000003
膨張率試験は、土木学会規準（ＪＳＣＥ−Ｆ  ５２２）プレバックドコンクリートの注入モルタルの膨張率試験方法（ポリエチレン袋方法）によって測定した。
【００９６】
すなわち、図１２に示すグラフは、発泡剤のアルミニウム粉末の添加量とセメントミルクの膨張率との関係を示すものである。発泡剤のアルミニウム粉末の添加量０ｇ／ｍ３、５０ｇ／ｍ３、１００ｇ／ｍ３、１５０ｇ／ｍ３、２００ｇ／ｍ３によるセメントミルクの膨張率を示した。アルミニウム粉末の添加量１００ｇ/ｍ３から２００ｇ/ｍ３の範囲における膨張率は、点線で示す予測的な近似直線から得ることができる。
セメントミルクの膨張率は、セメント質量に対してアルミニウム粉末添加量の増加に応じて略直線的に増加する相関関係があることから、表２のアルミニウム粉末添加量が０ｇ/ｍ３、５０ｇ/ｍ３、１００ｇ/ｍ３の場合のそれぞれの膨張率は、０％、５％、８％である。アルミニウム粉末添加量１５０ｇ/ｍ３の膨張率は予測的な近似直線から１２％となる。アルミニウム粉末添加量２００ｇ/ｍ３の膨張率は予測的な近似直線から１６％となる。
注入するセメントミルクの膨張率の範囲を３％から１６％に設定すると、膨張率３％の場合は、表２及び図１２よりアルミニウム粉末の添加量３０ｇ／ｍ３、（０．４６５ｇ）と推定でき、膨張率１６％の場合は、図１２及び表２からアルミニウム粉末の添加量２００ｇ／ｍ３、（３．１ｇ）と推定することができる。
アルミニウム粉末の添加量０．４６５ｇは、セメント質量２５ｋｇに対して０．００１８６％の添加率となる。また、アルミニウム粉末の添加量３．１ｇは、セメント質量２５ｋｇに対して０．０１２４％の添加率となる。
従って、発泡剤を添加したセメントミルクの膨張率３％から１６％が生起できるアルミニウム粉末の添加率は、セメント質量に対して０．００１８６％から０．０１２４％の範囲の添加率となる。セメントミルクのアルミニウム粉末の添加率は、同じ添加率でも温度が低くなるほど反応速度が遅くなり、膨張率が小さくなる特性があるのでセメント質量に対して０．００２％から０．０２％の範囲で管理する。
セメントミルクのアルミニウム粉末添加率が０．００２％未満の場合では、アルミニウム粉末を添加したセメントミルクの膨張率が３％未満となる。このような３％未満の膨張率のセメントミルクを掘削孔内に注入し、先端翼付き鋼管杭で掘削土壌と攪拌混合して造成したソイルセメントは膨張率が１％未満と小さくなってしまい、ソイルセメントが掘削孔壁面に膨張圧力を充分に与えることができなくなる。
セメントミルクのアルミニウム粉末添加率が０．０２％を超える場合では、アルミニウム粉末を添加したセメントミルクの膨張率が１６％より大きくなる。このような１６％より大きい膨張率のセメントミルクを掘削孔内に注入し、先端翼付き鋼管杭で掘削土壌と攪拌混合して造成したソイルセメントは膨張率が８％より大きくなってしまい、ソイルセメントが掘削孔壁面に大きな膨張圧力を与える反面で、ソイルセメントの圧縮強度が大きく低下してしまうことがある。
【００９７】
［配合例Ｂ］
配合例Ｂは、発泡剤のアルミニウム粉末とモルタル（セメント＋細骨材：砂  等）と配合した例である。表３は配合材料を示すものである。表４は配合材料の配合量を示したものである。表５は表４のとおり発泡剤のアルミニウム粉末入りモルタルを配合してその膨張率を示すものである。
【００９８】
【表３】
0006014288.tif 000004
【００９９】
【表４】
0006014288.tif 000005
【０１００】
【表５】
0006014288.tif 000006
膨張率試験は、土木学会規準（ＪＳＣＥ−Ｆ  ５２２）プレバックドコンクリートの注入モルタルブリーディング率および膨張率試験方法（ポリエチレン袋方法）によって測定した。
【０１０１】
すなわち、図１３に示すグラフは、発泡剤のアルミニウム粉末の添加量とモルタルの膨張率との関係を示すものである。
モルタルの膨張率は、セメント質量に対してアルミニウム粉末添加量の増加に応じて略直線的に増加する相関関係がある。
表４より、アルミニウム粉末添加量が０ｇ/ｍ３、２０ｇ/ｍ３、４０ｇ/ｍ３の場合のそれぞれの膨張率は、０％、１．０９％、２．５３％であり、予測的な近似直線を描くことで、アルミニウム粉末添加量が２３０ｇ/ｍ３の場合は、膨張率１６．３％を示す。予測的な近似直線から膨張率３％の場合のセメント質量６８１ｋｇ／ｍ３に対するアルミニウム粉末添加量は４７ｇ/ｍ３となり、添加率は０．００６９％となる。
予測的な近似直線から膨張率１６％の場合のセメント質量６８１ｋｇ／ｍ３に対するアルミニウム粉末添加量は２２６ｇ/ｍ３となり、添加率は０．０３３２％となる。
注入するモルタルの膨張率の範囲を３％から１６％に設定すると、膨張率３％ではセメント質量に対してアルミニウム粉末添加率０．００６９％であり、膨張率１６％ではセメント質量に対してアルミニウム粉末添加率０．０３３２％と予測できる。
したがって、発泡剤を添加したモルタルの膨張率３％から１６％を得るために必要なアルミニウム粉末の添加率は、セメント質量に対して０．００６９％から０．０３３２％となる。よって、モルタルのアルミニウム粉末の添加率は、上述したセメントミルクと同様に同じ添加率でも温度が低くなるほど反応速度が遅くなり、膨張率が小さくなる特性があるのでセメント質量に対して０．００７％から０．０４％の範囲として管理する。
ここでモルタルのアルミニウム粉末の添加率が０．００７％未満の場合は、アルミニウム粉末を添加したモルタルの膨張率が３％未満となりうるので、膨張率３％未満のモルタルを掘削孔内に注入し、掘削土壌と攪拌混合すると、造成したソイルセメントの膨張率が１％未満と小さくなり、掘削孔壁面に膨張圧力を充分に与えることができなくなる。
モルタルのアルミニウム粉末の添加率が０．０４％より大きい場合は、アルミニウム粉末を添加したモルタルの膨張率が１６％より大きくなるので、膨張率１６％より大きいモルタルを掘削孔内に注入し、掘削土壌と攪拌混合すると、造成したソイルセメントの膨張率が８％より大きくなり、掘削孔壁面に大きな膨張圧力を与えるが、ソイルセメントの圧縮強度が大きく低下してしまうことがある。
【０１０２】
すなわち、膨張率３％から１６％の範囲のセメントミルク又はモルタルを掘削孔中に注入して、または注入しながら先端翼付き鋼管杭で掘削孔中の根固め部となる砂層や砂礫層或いは礫層等の支持層となる掘削土壌と攪拌混合して、造成するソイルセメントの膨張率１％から８％となるようにしている。
この膨張率１％から８％からなるソイルセメント硬化体は、ソイルセメントが周面地盤と先端翼付き鋼管杭の基部周面に膨張圧力をかけて、ソイルセメントと掘削孔壁面や先端翼付き鋼管杭の基部面との間の緩みや隙間を膨張圧力で生起させたソイルセメントで埋め、余力の膨張圧力をかけたまま硬化するので、先端翼付き鋼管杭の周面摩擦力を向上させて、杭の先端支持力や引抜き抵抗力を増大させる効果がある。
【０１０３】
注入するセメントミルク又はモルタル又はコンクリート（セメント流動物）で掘削土壌と攪拌混合するソイルセメントを説明する。
図４８は、流動化土（掘削土壌）とセメントミルク又はモルタル又はコンクリートとを攪拌混合したイメージ図である。セメントミルク又はモルタル又はコンクリート注入による根固め部の攪拌混合によるソイルセメントのイメージであり、先端部土質が砂・砂礫の場合である（図中において、実際には混合攪拌されているが、注入比率を表示する）。
【０１０４】
例えば、図４８（ｂ）に示すように、膨張作用を有する発泡剤のアルミニウム粉末を添加した注入（低圧・高圧噴射や噴出又は吐出等の加圧注入及び打設注入を含む）するセメントミルク又はモルタル又はコンクリートの注入量は、先端翼付鋼管杭の先端翼で攪拌流動化した根固め部の流動化土の容積１．０の根固め部の高さ１．０に、同じ容積のセメントミルク又はモルタル又はコンクリート容積１．０を注入率１００％で注入する。次に、根固め部の高さ１．０の範囲で混合攪拌して造成したソイルセメントは、掘削孔壁面に拘束され掘削された掘削孔の上方へ盛り上がり、ソイルセメントは容積２．０、高さ２．０を形成する。根固め部の容積２．０、高さ２．０のソイルセメント中のセメントミルク又はモルタル又はコンクリートの含有率は５０％となる。
【０１０５】
また、図４８（ｃ）に示すように、セメントミルク又はモルタル又はコンクリートの注入率１５０％の場合には、先ず、根固め部の容積１．０とした根固め部の高さ１．０の範囲の流動化土に対して、セメントミルク又はモルタル又はコンクリートの注入率１００％の高さ１．０を注入する。次に、根固め部の高さ１．０の範囲で混合攪拌すれば、ソイルセメントは容積２．０、高さ２．０を形成する。根固め部となる容積１．０、高さ１．０のソイルセメント中のセメントミルク又はモルタル又はコンクリートの含有率は５０％なる。
【０１０６】
続いて残りの５０％の０．５の容積のセメントミルク又はモルタル又はコンクリートを、先に造成したソイルセメントの容積２．０、高さ２．０の根固め部となる杭先端部の容積１．０、高さ１．０の範囲で、注入し混合攪拌してソイルセメントを造成する。１５０％注入したソイルセメントが造成され、ソイルセメントの容積１．５、高さ１．５でソイルセメントの含有率は６７％が造成形成される。
【０１０７】
このようにして、造成するソイルセメントの容積２．５、高さ２．５が形成され、杭先端部の根固め部となる容積１．０、高さ１．０のソイルセメントの範囲は容積１．５、高さ１．５で形成され、セメントミルク又はモルタル又はコンクリートの含有率は６７％になる。
【０１０８】
また、図４８（ｄ）に示すように、セメントミルク又はモルタル又はコンクリートの注入率２００％の場合には、注入率１５０％の場合と同様に、先ず、根固め部の容積１．０とした根固め部の高さ１．０の範囲で、セメントミルク又はモルタル又はコンクリートの注入率１００％の高さ１．０を注入する。次に、混合攪拌してソイルセメントの容積２．０、高さ２．０を造成する。根固め部となる容積１．０、高さ１．０のソイルセメント中のセメントミルク又はモルタル又はコンクリートの含有率は５０％になる。
【０１０９】
続いて残りの１００％の１．０の容積のセメントミルク又はモルタル又はコンクリートを、先に造成したソイルセメントの容積２．０、高さ２．０の根固め部となる杭先端部の容積１．０、高さ１．０の範囲で、注入し混合攪拌してソイルセメント造成形成する。２００％注入したソイルセメントが造成され、ソイルセメントの容積２．０、高さ２．０でソイルセメントの含有率は７５％になる。
【０１１０】
このようにして、造成するソイルセメントの容積３．０、高さ３．０が形成され、杭先端部の根固め部となる容積１．０、高さ１．０のソイルセメントの範囲は容積２．０、高さ２．０で形成され、セメントミルク又はモルタル又はコンクリートの含有率は７５％になる。
【０１１１】
発泡剤のアルミニウム粉末を添加するセメントミルク又はモルタル又はコンクリートの膨張率は、発泡剤のアルミニウム粉末の添加量に応じて略直線的に増加することから、膨張率は予測可能であるので、発泡剤のアルミニウム粉末を添加したセメントミルク又はモルタル又はコンクリートを掘削土壌と混合攪拌すると、造成するソイルセメントの膨張率も同じように略直線的に増加することになる。
【０１１２】
このことから、注入するセメントミルク又はモルタル又はコンクリートの膨張率が３％の場合には、注入するセメントミルク又はモルタル又はコンクリートの注入率が１００％でセメントミルク又はモルタル又はコンクリートの含有率及びアルミニウム粉末の含有率が５０％になることから、根固め部となるソイルセメントの膨張率は前記含有率５０％から算出して、３×０．５＝１．５％となる。
【０１１３】
また、注入するセメントミルク又はモルタル又はコンクリートの注入率が１５０％でセメントミルク又はモルタルの含有率及びアルミニウム粉末の含有率が６７％になることから、根固め部となるソイルセメントの膨張率は前記含有率６７％から算出して、３×０．６７＝２．０１％となる。
【０１１４】
また、注入するセメントミルク又はモルタル又はコンクリートの注入率が２００％でセメントミルク又はモルタル又はコンクリートの含有率及びアルミニウム粉末の含有率が７５％になることから、根固め部となるソイルセメントの膨張率は前記含有率７５％から算出して、３×０．７５＝２．２５％となる。
【０１１５】
同様に、注入するセメントミルク又はモルタル又はコンクリートの膨張率が１６％の場合には、注入するセメントミルク又はモルタル又はコンクリートの注入率が１００％でセメントミルク又はモルタル又はコンクリートの含有率及びアルミニウム粉末の含有率が５０％になることから、根固め部となるソイルセメントの膨張率は前記含有率５０％から算出して、１６×０．５＝８％となる。
【０１１６】
また、注入するセメントミルク又はモルタル又はコンクリートの膨張率１６％で注入率が１５０％で根固め部となるソイルセメントの膨張率は含有率６７％から算出して、１６×０．６７＝１０．７２％となる。
【０１１７】
また、注入するセメントミルク又はモルタル又はコンクリートの膨張率１６％で注入率が２００％で根固め部となるソイルセメントの膨張率は含有率７５％から算出して、１６×０．７５＝１２％となる。
【０１１８】
さらに、現場施工を考えた場合、造成するソイルセメントの膨張率の安全率を「１．５」とする。
注入するセメントミルク又はモルタル又はコンクリートの膨張率を３％から１６％の範囲に設定しているので、最小の３％の膨張率で注入すると、注入率１００％で造成するソイルセメントの膨張率は１．５％になることから、１．５％（膨張率）÷１．５（安全率）＝１％となる。  注入率が１５０％で造成するソイルセメントの膨張率は２．０１％になることから、２．０１％÷１．５＝１．３４％となる。
注入率２００％で造成するソイルセメントの膨張率は２．２５％になることから、２．２５％÷１．５＝１．５％となる。
よって、注入するセメントミルク又はモルタル又はコンクリートの膨張率が最小の３％で、注入率１００％から２００％で造成するソイルセメントの膨張率が１％から１．５％となることから、造成するソイルセメントの最小膨張率を１％とする。
【０１１９】
注入するセメントミルク又はモルタル又はコンクリートの膨張率を最大の１６％で注入すると、
注入率１００％で造成するソイルセメントの膨張率は８％になることから、８％÷１．５＝５．３３％となる。
注入率１５０％で造成するソイルセメントの膨張率は１０．７２％になることから、１０．７２％÷１．５＝７．１５％となる。
注入率２００％で造成するソイルセメントの膨張率は１２％になることから、１２％÷１．５＝８％となる。
よって、注入するセメントミルク又はモルタル又はコンクリートの膨張率が最大の１６％で、注入率１００％から２００％で造成するソイルセメントの膨張率が５．３３％から８％となることから、造成するソイルセメントの最大膨張率を８％とする。
【０１２０】
従って、注入するセメントミルク又はモルタル又はコンクリートの膨張率が３％から１６％の範囲で、造成するソイルセメントの膨張率が１％から８％の範囲で膨張形成するようにしている。
【０１２１】
発泡剤のアルミニウム粉末を添加したセメントミルク又はモルタル又はコンクリート（セメント流動物）の膨張率は、発泡剤のアルミニウム粉末の添加量に応じて略直線的に増加することから、膨張率の予測や制御が可能であり、一方で膨張率が大きくなると硬化したセメント組成物（ソイルセメント）の圧縮強度が低下することとなるが、拘束下（掘削孔の壁）であれば、圧縮強度は大きく低下することはない。したがって、その強度低下についても予測や制御自体可能となる。
【０１２２】
［配合例Ｃ］
ここで、普通ポルトランドセメントを用いた膨張性コンクリート（スランプ配合）において、表６（使用材料表）、表７（コンクリート配合表）、表８（コンクリート試験結果）の基づき、コンクリートの膨張性と拘束なしの場合と拘束下の場合において圧縮強度の実証試験を行った。図１４は、アルミニウム粉末添加率と膨張量の推移を示すグラフであり、図１５は、拘束なしの場合と拘束下の場合における横軸にアルミニウム添加量と縦軸に強度との関係を示すグラフである。
セメント質量３４４ｋｇに対して、アルミニウム粉末の添加量０ｇ、２０ｇ、４０ｇの場合のセメント比は０％、０．００５８％、０．０１１６％と算出される。また、アルミニウム粉末の添加量に応じた各膨張率は、−０．３８％、０．２６％、１．５８％となる。なお、水セメント比は４５％である。
図４５中の配合例Ｃに示すように、アルミニウム粉末を添加したコンクリートの膨張率はアルミニウム粉末の添加量に応じて略直線的に増加するため、所定の膨張率を得たい場合には、予測的に近似直線を描いてアルミニウム粉末の添加量を算出することができる。
従って、アルミニウム粉末を添加率０．０２５％で添加した場合には、コンクリートの膨張率が予測的な近似直線から約４．５％と予測できる。添加率０．０３０％で膨張率５．６％である。よって、コンクリートの膨張率は、アルミニウム粉末の添加量で適宜調整することができる。
図１５のグラフについて考察すると、拘束なしにおいては、アルミニウム粉末の添加率が多くなると強度低下は略直線的に低下し、発泡剤のアルミニウム粉末の添加率が０．００５８％の場合は低減強度率８９．７６％となり、アルミニウム粉末の添加率が０．０１１６％の場合は低減強度率７４．９％となり、予測的に添加率０．０２５％の場合は低減強度率４５．３６％と添加率０．０３０％で低減強度率３３．７８％と予測することができる。
拘束下においては、アルミニウム粉末の添加率が０．００５８％の場合は低減強度率９４％となり、アルミニウム粉末の添加率が０．０１１６％の場合は低減強度率９４．９８％となり、予測的に添加率０．０２５％の場合は低減強度率８９．１８％と添加率０．０３０％で低減強度率８６．８７％と予測することができる。
このグラフから拘束下においては圧縮強度が大きく低下しないことが明らかである。
【０１２３】
【表６】
0006014288.tif 000007
【表７】
0006014288.tif 000008
【表８】
0006014288.tif 000009
・膨張は２時間程度で開始し、４から５時間程度で終了した（図１４参照）。
・供試体の拘束がない場合の強度低下は、膨張率１．５％程度で２５％低下した。
・供試体を拘束することで強度低下を抑えることが出来る。
【０１２４】
また、より精査を高めるために、アルミニウム粉末の添加量による膨張性コンクリートの膨張率と強度の推移についても実証試験を行った。
根固め部のソイルセメントでは、発泡剤のアルミニウム粉末を添加したセメントミルク又はモルタル又はコンクリート（セメント流動物）を掘削孔内に注入して、或いは注入しながら、砂層、砂礫層、礫層を先端翼付き鋼管杭の先端翼で攪拌混合しながら上下方向に反復作動するので、均一に造成するソイルセメントはモルタル及びコンクリートに近いセメント組成物となる。その後、硬化して根固め部となる。
【０１２５】
したがって、発泡剤のアルミニウム粉末添加のソイルセメント強度はセメント水比（Ｃ／Ｗ）に依存しているので、強度はセメント含有率や単位セメント量が多くなると、造成するソイルセメントの強度は上昇するが、逆にソイルセメントの膨張率が大きくなると強度低下が起こる。
よって、本工法では、注入するセメントミルク又はモルタル又はコンクリート（セメント流動物）の膨張率が３％から１６％となるように発泡剤のアルミニウム粉末を添加することで造成するソイルセメントの膨張率と圧縮強度を適宜調整することができる。
【０１２６】
また、上述した実施例において発泡剤のアルミニウム粉末を添加したモルタルを一例として説明したが、モルタルに変えてセメントミルク、コンクリートにアルミニウム粉末を添加したものであってもよい。
【０１２７】
［膨張するコンクリートの実証試験］
以下において膨張性コンクリートの各種実証試験を行い、発泡剤のアルミニウム粉末を添加した膨張性コンクリートの実証試験について詳説する。実証試験を行うにあたり、５種類の配合例を作製し、各配合例を順次説明したのち考察している。
【０１２８】
［配合例１］
図１６は配合例１に使用する材料を表わした一覧であり、図１７は配合例１の使用材料の配合量を表わし、図１８は配合例１におけるＡＬ（アルミニウム粉末）添加量を変化させた時のフレッシュ試験と膨張率を表わした一覧であり、図１９は配合例１の膨張率と経
過時間との関係を示すグラフであり、図２０は配合例１におけるＡＬ添加量と膨張率の回帰式を示すグラフである。
【０１２９】
配合例１では、普通ポルトランドセメントを用いた膨張性高流動コンクリートである。
図１８に示すように発泡剤のアルミニウム粉末の添加率（セメント質量比）セメント量５００ｋｇに対してアルミニウム粉末を１５ｇ、３０ｇ、４５ｇはセメント比、それぞれ０．００３％、０．００６％、０．００９％と算出される。また、アルミニウム粉末の添加量に応じた膨張率は、０．２％、１．０％、２．５％となる。なお、水セメント比は３５％である。
【０１３０】
図２０に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０７８Ｘ−１．０７３３又は予測的に近似直線を描いてアルミニウム粉末の添加量を算出することができる。
【０１３１】
従って、図４５の配合例１に示すように、回帰式より、アルミニウム粉末の添加率０．０１２％でコンクリートの膨張率は約３．６％となり、アルミニウム粉末の添加率０．０１５％でコンクリートの膨張率は約４．７７％となり、アルミニウム粉末の添加率０．０２０%でコンクリートの膨張率は約６．７２％となり、アルミニウム粉末の添加率０．０２５％でコンクリートの膨張率は約８．６７％となり、添加率０．０３０％で膨張率１０．６２％と算出でき、コンクリートの膨張率３％のアルミニウム粉末の添加率は約０．０１０４％で、膨張率１６％のアルミニウム粉末の添加率は約０．０４３７％と算出できる。
よって、発泡剤を添加したコンクリートの膨張率３％から１６％を生起する発泡剤のアルミニウム粉末の添加量は、セメント質量に対して約０．０１０４％から約０．０４３７％であるので、アルミニウム粉末の添加量からコンクリートの膨張率を算出でき、アルミニウム粉末の添加量を適宜調整することでコンクリートの膨張率を設定することが可能である。
【０１３２】
［配合例２］
図２１は配合例２に使用する材料を表わした一覧であり、図２２は配合例２の使用材料の配合量を表わし、図２３は配合例２におけるＡＬ添加量を変化させた時のフレッシュ試験と膨張率を表わした一覧であり、図２４は配合例２におけるＡＬ添加量と膨張率の回帰式を示すグラフである。
【０１３３】
配合例２では、高炉セメントＢ種を用いた膨張性高流動コンクリートである。図２３に示すように発泡剤のアルミニウム粉末の添加率（セメント質量比）セメント量４０７ｋｇに対してアルミニウム粉末を０ｇ、２５ｇ、３７．５ｇ、５０ｇはセメント比、それぞれ０％、０．００６％、０．００９％、０．０１２％と算出される。また、アルミニウム粉末の添加量に応じた膨張率は、−０．３％、０．５％、１．３５％、１．９８％となる。
なお、水セメント比は４３％である。
【０１３４】
図２４に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０５９２Ｘ−０．９４３３又は予測的に近似直線を描いてアルミニウム粉末の添加量を算出することができる。
【０１３５】
従って、図４５の配合例２に示すように、回帰式より、アルミニウム粉末の添加率０．０１５％でコンクリートの膨張率は約２．６７％となり、アルミニウム粉末の添加率０．０２０％でコンクリートの膨張率は約３．８７％となり、アルミニウム粉末の添加率０．０２５％でコンクリートの膨張率は約５．０８％となり、添加率０．０３０％で膨張率６．２８％と算出でき、コンクリートの膨張率３％のアルミニウム粉末の添加率は約０．０１６３％で、膨張率１６％のアルミニウム粉末の添加率は約０．０７０３％と算出できる。
また、この膨張率は、アルミニウム粉末の添加率０％でコンクリートの膨張率−０．３％であるので、アルミニウム粉末の添加率
０．０３０％においては実質膨張率は（０．３＋６．２８＝）６．５８％である。
よって、発泡剤を添加したコンクリートの膨張率３％から１６％を生起する発泡剤のアルミニウム粉末の添加量は、セメント質量に対して約０．０１６３％から約０．０７０３％であるので、アルミニウム粉末の添加量からコンクリートの膨張率を算出でき、アルミニウム粉末の添加量を適宜調整することコンクリートの膨張率を設定することが可能である。
【０１３６】
［配合例３］
図２５は配合例３に使用する材料を表わした一覧であり、図２６は配合例３の使用材料の配合量を表わし、図２７はコンクリートのフレッシュ試験の結果を表わした一覧であり、図２８は配合例３におけるＡＬ添加量を変化させた時のフレッシュ試験と膨張率を表わした一覧であり、図２９はＡＬ添加量と膨張率測定結果を表わした一覧であり、図３０は配合例３の膨張率と経過時間との関係を示すグラフであり、図３１は配合例３におけるＡＬ添加量と膨張率の回帰式を示すグラフである。
【０１３７】
配合例３では、低熱ポルトランドセメントを用いた膨張性高流動コンクリートである。
図２８に示すように発泡剤のアルミニウム粉末の添加率（セメント質量比）セメント量５００ｋｇに対してアルミニウム粉末を２０ｇ、４０ｇ、６０ｇはセメント比、それぞれ０．００４％、０．００８％、０．０１２％と算出される。また、アルミニウム粉末の添加量に応じた膨張率は、０．９４％、３．２８％、４．６７％となる。なお、水セメント比は３４％である。
【０１３８】
図３１に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０９３５Ｘ−０．７８又は予測的に近似直線を描いてアルミニウム粉末の添加量を算出することができる。
【０１３９】
従って、図４５の配合例３に示すように、回帰式より、アルミニウム粉末の添加率０．０１５％でコンクリートの膨張率は約６．２３％となり、アルミニウム粉末の添加率０．０２０％でコンクリートの膨張率は約８．５７％となり、アルミニウム粉末の添加率０．０２５％でコンクリートの膨張率は約１０．９％と算出でき、コンクリートの膨張率３％のアルミニウム粉末の添加率は約０．００８％となり、膨張率１６％のアルミニウム粉末の添加率は約０．０３５８％と算出できる。
よって、発泡剤を添加したコンクリートの膨張率３％から１６％を生起する発泡剤のアルミニウム粉末の添加量は、セメント質量に対して約０．００８％から約０．０３５８％であるので、アルミニウム粉末の添加量からコンクリートの膨張率を算出でき、アルミニウム粉末添加量を適宜調整することでコンクリートの膨張率を設定することが可能である。
【０１４０】
［配合例４］
図３２は配合例４および５に使用する材料を表わした一覧であり、図３３は（ａ）配合条件・試験、（ｂ）使用ミキサ・練り混ぜ方法を表わした一覧であり、図３４は配合例４の使用材料の配合量を表わした一覧であり、図３５は配合例４におけるＡＬ添加量を変化させた時のコンクリート試験結果を表わした一覧であり、図３６は配合例４の膨張率と経過時間との関係を示すグラフであり、図３７は配合例４におけるＡＬ添加量と膨張率の回帰式を示すグラフである。
【０１４１】
配合例４では、普通ポルトランドセメントを用いた膨張性コンクリート（スランプ配合１８ｃｍ）である。図３５に示すように発泡剤のアルミニウム粉末の添加率（セメント質量比）セメント量３７０ｋｇに対してアルミニウム粉末を０ｇ、３０ｇ、３７ｇ、４４ｇはセメント比、それぞれ０％、０．００８％、０．０１０％、０．０１２％と算出される。また、アルミニウム粉末の添加量に応じた膨張率は、−０．８９％、−０．５２％、−０．２６％、−０．０２％となる。なお、水セメント比は５０％である。
【０１４２】
図３７に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０３５７Ｘ−１．５８８１又は予測的に近似直線を描いてアルミニウム粉末の添加量を算出することができる。
【０１４３】
従って、図４５の配合例４に示すように、回帰式より、アルミニウム粉末の添加率０．０１５％でコンクリートの膨張率は約０．３９％となり、アルミニウム粉末の添加率０．０２０％でコンクリートの膨張率は約１．０５％となり、アルミニウム粉末の添加率０．０２５％でコンクリートの膨張率は約１．７１％となり、添加率０．０３０％で膨張率２．３７％と算出でき、コンクリートの膨張率３％のアルミニウム粉末の添加率は約０．０３４７％で、膨張率１６％のアルミニウム粉末の添加率は０．１３３１％と算出できる。
また、この膨張率は、アルミニウム粉末の添加率０％でコンクリートの膨張率−０．８９％であるので、アルミニウム粉末の添加率は０．０３０％においては実質膨張率が（０．８９+２.３７＝）３．２６％である。
よって、発泡剤を添加したコンクリートの膨張率３％から１６％を生起する発泡剤のアルミニウム粉末の添加量は、セメント質量に対して約０．０３４７％から約０．１３３１％であるので、アルミニウム粉末の添加量からコンクリートの膨張率を算出でき、アルミニウム粉末添加量で適宜調整することでコンクリートの膨張率を設定することが可能である。
【０１４４】
［配合例５］
図３８は配合例５の使用材料の配合量を表わした一覧であり、図３９は配合例５におけるＡＬ添加量を変化させた時のコンクリート試験結果を表わした一覧であり、図４０は配合例５の膨張率と経過時間との関係を示すグラフであり、図４１は配合例５におけるＡＬ添加量と膨張率の回帰式を示すグラフである。
【０１４５】
配合例５では、普通ポルトランドセメントを用いた膨張性コンクリート（スランプ配合18ｃｍ）である。図３９に示すように発泡剤のアルミニウム粉末の添加率（セメント質量比）セメント量３７０ｋｇに対してアルミニウム粉末を０ｇ、３０ｇ、３７ｇ、４４ｇはセメント比、それぞれ０％、０．００８％、０．０１０％、０．０１２％と算出される。
また、アルミニウム粉末の添加量に応じた膨張率は、−０．５５％、０．４７％、０．９０％、１．２５％となる。なお、水セメント比は４５．９％である。
【０１４６】
図４１に示すように、アルミニウム粉末を添加したコンクリートの膨張率は、アルミニウム粉末の添加量に応じて略直線的に増加するため、所定の膨張率を得たい場合にはアルミニウム粉末添加量と膨張率との回帰式  ｙ＝０．０５５７Ｘ−１．１８８１又は予測的に近似直線を描いてアルミニウム粉末の添加量を算出することができる。
【０１４７】
従って、図４５の配合例５に示すように、回帰式より、アルミニウム粉末の添加率０．０１５％でコンクリートの膨張率は約１．９％で、アルミニウム粉末の添加率０．０２０％でコンクリートの膨張率は約２．９３％となり、アルミニウム粉末の添加率０．０２５％でコンクリートの膨張率は約３．９６％となり、添加率０．０３０％で膨張率は約４．９９％と算出でき、コンクリートの膨張率３％のアルミニウム粉末の添加率は０．０２０３％で、膨張率１６％のアルミニウム粉末の添加率は０．０８３４％と算出できる。
また、この膨張率は、アルミニウム粉末の添加率０％でコンクリートの膨張率−０．５５％であるので、アルミニウム粉末の添加率０．０３０％においては実質膨張率は（０．５５＋４．９９＝）５．５４％である。
よって、発泡剤を添加したコンクリートの膨張率３％から１６％を生起する発泡剤のアルミニウム粉末の添加量は、セメント質量に対して約０．０２０３％から約０．０８３４％であるので、アルミニウム粉末の添加量からコンクリートの膨張率を算出でき、アルミニウム粉末添加量で適宜調整することでコンクリートの膨張率を設定することが可能である。
【０１４８】
［配合例Ｃ、１から５のまとめ］
上述した配合例１から５の実証試験から、発泡剤のアルミニウム粉末の添加率に基づいた膨張するコンクリートの膨張率は事前に予測することが可能となり、当然にコンクリートの膨張率はアルミニウム粉末の添加量で適宜調整することができる。
【０１４９】
また、配合例１および配合例３においては発泡剤のアルミニウム粉末の添加率０％の場合に図１９および図３０に示すように初期膨張率０％である。図１７に示すように配合例１の水セメント比は３５％であり、図２６に示すように配合例３の水セメント比は３４％である。
従って、配合例１から５より、初期膨張率０％にする水セメント比は、コンクリート初期膨張率（アルミニウム粉末の添加率０％のとき）と水セメント比との関係から推測する
ことができる。
【０１５０】
ここで、アルミニウム粉末添加率０％の初期膨張率と水セメント比との関係を図４７のグラフとして示した。図４７中のＮＯ１は配合例１の膨張率０％と水セメント比３５％との関係を示しており、ＮＯ２は配合例２の膨張率−０．３％と水セメント比４３％との関係を示しており、ＮＯ３は配合例３の膨張率０％と水セメント比３４％との関係を示しており、ＮＯ４は配合例４の膨張率−０．８９％と水セメント比５０％との関係を示しており、ＮＯ５は配合例５の膨張率−０．５５％と水セメント比４５．９％との関係を示している。
【０１５１】
図４７に示すように、配合例Ｃ，２，４，５の水セメント比の初期膨張率の各プロットを直線で結び、さらに点線で描いた近似直線を膨張率０％まで結ぶことで、コンクリート初期膨張率（アルミニウム粉末の添加率０％のとき）が水セメント比３９．５％程度であると予測的に読み取ることができる。
これにより、配合例Ｃ、１から５については水セメント比を３９．５％以下となる配合としたのちに、発泡剤のアルミニウム粉末を添加することにより、初期膨張率０％を基準としたコンクリートの設定膨張率を確実に生成することができる。
【０１５２】
また、配合例４および５についてブリーディング試験を実施した。
図４２は配合例４および配合例５の使用材料の配合量（ＡＬなし）を表わした一覧であり、図４３は、配合例４および配合例５においてのコンクリート試験結果を表わした一覧であり、図４４は配合例４および配合例５においての経過時間あたりのブリーディング量（ｃｍ3）を表わすグラフである。
【０１５３】
図４２中のＮＯ１は混和剤ＳＶ１０Ｌを用いた配合例４であり、ＮＯ２は混和剤ＳＦ５００Ｓを用いた配合例５である。すなわち、図４３に示すように、ＮＯ１の配合例４は、混和剤ＳＶ１０Ｌ（ＡＥ減水剤標準形）Ｃ×１．０％のときブリーディング率３．５７％となり、ＮＯ２の配合例５は、混和剤ＳＦ５００Ｓ（高性能ＡＥ減水剤）Ｃ×０．８％のときブリーディング率１．２４％となる。
【０１５４】
一方、混和剤のＡＥ減水剤を用いたコンクリート配合に発泡剤のアルミニウム粉末（セルメックＰ）を添加した場合には元の沈降量が大きいために膨張によってその沈降量をキャンセルするが、最終的にコンクリートが膨張した量は小さくなる。
【０１５５】
他方、混和剤の高性能ＡＥ減水剤を用いたコンクリート配合に発泡剤のアルミニウム粉末（セルメックＰ）を添加した場合には単位水量を低減することができるので、沈降量が小さくなり、最終的にコンクリートを所定の量だけ膨張させることができる。
【０１５６】
図４３および図４４に示すように、コンクリートのブリーディング量が多くなるとコンクリートの沈降量が大きくなる。したがって、コンクリートの沈降量が大きくなると発泡剤のアルミニウム粉末（セルメックＰ）による膨張量は小さくなる。
【０１５７】
かかることからコンクリートのブリーディング率が０％になるように、混和剤の高性能ＡＥ減水剤等の添加量を適宜決定して使用することで初期膨張率０からの膨張率を生成することが可能となる。
【０１５８】
従って、発泡剤のアルミニウム粉末の添加量によるコンクリートの膨張は、コンクリート配合を水セメント比からとブリーディングを抑える初期膨張率を０％配合して、設定膨張率に必要なアルミニウム粉末の量を適宜決定することが好ましい。
【０１５９】
また、コンクリートの膨張率を上げるには、単位セメント量を多くして、かつ、発泡剤のアルミニウム粉末の添加量を多くすることで、大きな膨張率を得ることが出来る。
【０１６０】
［ＡＬの添加量に応じたコンクリート圧縮強度実証試験］
図４６は、配合例Ｃ、３，４，５におけるアルミニウム粉末の添加率とコンクリート圧縮強度との関係を表わしたグラフである。
図４６に示すように、配合例３，５，４は発泡剤のアルミニウム粉末の添加率が増加するにつれて、圧縮強度の低減が略直線的に推移する。アルミニウム粉末添加率が０．００８％の場合において、配合例３の低減強度率は９２．０２％となり、配合例５の低減強度率は９３．２９％となり、配合例４の低減強度率は９３．６０％となる。よって、アルミニウム粉末添加率が０．００８％の場合では、低減強度率を最大約９２％程度と予測することができる。
【０１６１】
また、アルミニウム粉末添加率が０．０１２％の場合において、配合例３の低減強度率は８０．６７％となり、配合例５の低減強度率は８４．９１％となり、配合例４の低減強度率は８８．２４％となる。よって、アルミニウム粉末添加率が０．０１２％の場合では、低減強度率を最大約８０％程度と予測して、発泡剤のアルミニウム粉末の添加量の配合計画を事前に行うことができる。
【０１６２】
また、圧縮強度の低減が略直線的に推移することから予測的にアルミニウム粉末添加率が０．０１５％の場合において、配合例３の低減強度率は７９．３６％と、配合例５の低減強度率は８１．１９％と、配合例４の低減強度率は８５．１５％と推定できる。よって、アルミニウム粉末添加率が０．０１５％の場合では、低減強度率を最大約７９％程度と予測することができる。
【０１６３】
また、予測的にアルミニウム粉末添加率が０．０２０％の場合において、配合例３の低減強度率は６８．４０％と、配合例５の低減強度率は７５．０４％と、配合例４の低減強度率は８０．４１％と推定できる。よって、アルミニウム粉末添加率が０．０２０％の場合では、低減強度率を最大約６８％程度と予測することができる。
【０１６４】
また、図４６の配合例３，４，５に示すように、アルミニウム粉末の添加率が０．０２５％の場合においては、配合例３の低減強度率は６０．５８％と、配合例５の低減強度率は６８．９％と、配合例４の低減強度率は７５．２５％と推定できる。
【０１６５】
また、予測的にアルミニウム粉末添加量が０．０３０％の場合において、配合例３，５，４のコンクリート圧縮強度と低減強度率は、次のように推定できる。
【０１６６】
すなわち、配合例３の強度は、３４．８Ｎ／ｍｍ２となり、配合例３の低減強度率は、５３．３７％となる。また、配合例５の強度は、３４．０Ｎ／ｍｍ２となり、配合例５の低減強度率は、６３．３１％となる。配合例４の強度は、３３．８Ｎ／ｍｍ２となり、配合例４の低減強度率は、６９．６９％となる。
【０１６７】
従って、アルミニウム粉末の添加率が０．０２５％の場合では、低減強度率を最大約６０％程度と近似直線から予測できる。
【０１６８】
また、アルミニウム粉末の添加率が０．０３０％の場合では、低減強度率を最大約５３％程度と近似直線から予測できる。
【０１６９】
このことから、アルミニウム粉末添加率が０．００８％の場合で低減強度率が最大９２％程度、０．０１２％の場合で低減強度率が最大８０％程度、０．０１５％の場合で低減強度率が最大７９％程度、０．０２０％の場合で低減強度率が最大６８％程度、０．０２５％の場合で低減強度率が最大６０％程度、０．０３０％の場合で低減強度率が最大値５３％程度となり、アルミニウム粉末の添加率が０．００５％ずつ増加すると、コンクリート強度は逆に約７％から１１％の範囲で略直線的に低下することが推定できる。
【０１７０】
よって、アルミニウム粉末添加量とセメント量とは、相関関係にあることから、アルミニウム粉末添加量によるコンクリート圧縮強度は、予測できるので、セメント組成物のソイルセメントの圧縮強度も同様に予測できる。
【０１７１】
配合例Ｃの拘束ありと拘束なし（自由膨張）の実証試験について説明する。
先ず、配合例Ｃの拘束ありの場合において、アルミニウム粉末添加率が０％の場合では、コンクリート強度５１．８Ｎ／ｍｍ２となる。アルミニウム粉末添加率が０．００５８％の場合では、コンクリート強度４８．７Ｎ／ｍｍ２で強度低減率９４．０１％となる。
アルミニウム粉末添加率が０．０１１６％の場合では、コンクリート強度４９．２Ｎ／ｍｍ２で強度低減率９４．９８％となる。
予測的にアルミニウム粉末の添加率が、０．０２５％の場合では、コンクリート強度４６．２Ｎ／ｍｍ２で強度低減率８９．１８％と推定でき、予測的にアルミニウム粉末の添加率が、０．０３０％の場合では、コンクリート強度４５．０Ｎ／ｍｍ２で強度低減率８６．８７％と推定できる。
【０１７２】
この強度関係から、アルミニウム粉末添加率が０．００５８％より、添加量の多い０．０１１６％のコンクリート強度が僅かであるが増加していることから、ガス発生によるコンクリートの膨張が型枠の存在によって抑制される結果、骨材とセメントとの付着が改善されて、それに伴って強度も僅かながら増加するものと考えられる。
【０１７３】
しかし、予測的にアルミニウム粉末添加率０．０２５％の場合では強度低減率８９．１８％と推定でき、アルミニウム粉末添加率０．０３０％で強度低減率８６．８７％と推定できる。この強度の低減が、横ばいとなっている結果からも他の配合例３、４、５より拘束ありの状態が非常によく拘束状態を形成できているものと考えられる。
【０１７４】
このことは、本発明の先端翼付き鋼管杭の回転工法では、膨張するソイルセメントを拘束下の状態（掘削孔内）におくことで、ソイルセメントの強度低下は少なくとも横ばい状態とすることができ、すなわち、根固め部のソイルセメントは、膨張による強度低下を少なくすることができる。
【０１７５】
逆に、配合例Ｃの拘束なしの場合においては、アルミニウム粉末の添加量が増加するとコンクリート強度は大きく低下してしまう。
【０１７６】
配合例Ｃの拘束なしの強度低下は略直線的な関係を示しており、アルミニウム粉末の添加率が０．００５８％の場合では強度低減率が８９．７６％となる。アルミニウム粉末の添加率が０．０１１６％の場合では強度低減率が７４．９％となる。予測的にアルミニウム粉末の添加率が０．０２５％の場合では強度低減率が４５．３６％と推定できる。予測的にアルミニウム粉末の添加率が０．０３０％の場合では強度低減率が３３．７８％と推定でき、強度は１７．５Ｎ／ｍｍ２と大きく低下すると推定できる。
【０１７７】
さらに、アルミニウム粉末の添加率が０．０３０％の場合において、配合例Ｃの拘束なしを配合例Ｃの拘束ありと比較する。この配合例Ｃの拘束なしの強度低減率３３．７８％は配合例Ｃの拘束ありの強度低減率８６．８７％の（３３．７８÷８６．８７×１００＝）約１／２．５であり、配合例４の強度低減率６９．６９％の（３３．７８÷６９．６９×１００＝）約１／２となる。よって、拘束なしと拘束ありとは大きな圧縮強度差が出るが、根固め部のソイルセメントは掘削孔壁面により確実に拘束されるため、配合例Ｃの拘束ありと同じように良好な拘束状態を形成できるので、膨張による強度低下が少なくソイルセメントを生成することができる。
【０１７８】
結果的に、発泡剤のアルミニウム粉末添加率を添加したセメントミルク又はモルタル又はコンクリート（セメント流動物）の実証試験より、アルミニウム粉末添加率とセメントミルク又はモルタルの膨張率とコンクリートの膨張率及びコンクリート圧縮強度との関係において、セメントミルク又はモルタル又はコンクリートの膨張率が３％から１６％となるように発泡剤のアルミニウム粉末の添加量が大気圧（常圧）で、セメントミルクの場合ではセメント質量に対して０．００２％から０．０２％の範囲であり、モルタルの場合ではにおいては発泡剤としてのアルミニウム粉末の添加量がセメント質量に対して０．００７％から０．０４％の範囲であることが好ましい。
【０１７９】
また、コンクリートの場合では、コンクリートの膨張率が３％から１６％を生起するアルミニウム粉末の添加率は、配合例１から５において、添加率が少なくて膨張率が大きい配合例３はセメント質量に対して約０．００８％から約０．０３５８％であり、添加率が大きくて膨張率が小さい配合例４でセメント質量に対して約０．０３４７％から約０．１３３１％であることから、アルミニウム粉末の添加率の最小と最大の範囲がセメント質量に対して約０．００８％から約０．１３３１％であるが、アルミニウム粉末の添加率は同じ添加率でも温度が低くなるほど反応速度が遅くなり膨張率が小さくなる特性があるので、常圧（大気圧）でコンクリートの場合ではセメント質量に対して０．００８％から０．１４％の範囲とすることが好ましい。
【０１８０】
また、アルミニウム粉末の添加率がセメントミルクの場合で、０．００２％未満、モルタルの場合で０．００７％未満、コンクリートの場合で０．００８％未満の場合では、注入するセメントミルク、モルタル、コンクリートの膨張率が３％未満となり、造成するソイルセメントの膨張率が１％未満となるので、膨張して硬化したソイルセメントが掘削孔の孔壁地盤に充分な膨張圧力を与えることができない。
【０１８１】
また、アルミニウム粉末の添加率がセメントミルクの場合で０．０２％より大きく、モルタルの場合で０．０４％より大きく、コンクリートの場合で０．１４％より大きい場合では、注入するセメントミルク、モルタル、コンクリートの膨張率が１６％より大きくなり、造成するソイルセメントの膨張率が８％より大きくなるので、膨張して硬化したソイルセメントは掘削孔の孔壁地盤との密着力が高まるものの、ソイルセメントの強度は低下が大きくなり、強度を上げるためにはセメント量を多くする必要があるので材料コストが上昇して経済性が悪くなる。
【０１８２】
よって、アルミニウム粉末の添加量の範囲を定めることにより、セメントミルク又はモルタル又はコンクリート（セメント流動物）の膨張率が３％から１６％の範囲に生成することができ、これらのセメント流動物を掘削孔に注入して掘削土壌と攪拌混合してソイルセメントを造成することで、膨張して硬化するソイルセメントは逆テーパー形状の膨張率の１％から８％を生起し逆テーパー形状の膨張圧力を生起することができる。
【０１８３】
［先端翼付き鋼管杭の回転工法の例１］
先端翼付き鋼管杭の回転工法の先端翼径の根固め部のソイルセメントを発泡膨張させ、その根固め部となるソイルセメントの体積を拡大させる。
【０１８４】
例えば、根固め部径φ１０００ｍｍを１０ｍｍ膨張してφ１０１０ｍｍにする膨張率は、２．０１％になる。根固め部径φ１２００ｍｍを１０ｍｍ膨張してφ１２１０ｍｍにする膨張率は、１．６７％になる。根固め部径φ１５００ｍｍを１０ｍｍ膨張してφ１５１０ｍｍにする膨張率は、１．３３％になる。根固め部径φ２４００ｍｍを１０ｍｍ膨張してφ２４１０ｍｍにする膨張率は、０．８４％になる。
【０１８５】
例えば、根固め部径φ１０００ｍｍを２０ｍｍ膨張してφ１０２０ｍｍにする膨張率は、４．０４％になる。根固め部径φ１２００ｍｍを２０ｍｍ膨張してφ１２２０ｍｍにする膨張率は、３．３６％になる。根固め部径φ１５００ｍｍを２０ｍｍ膨張してφ１５２０ｍｍにする膨張率は、２．６３％になる。根固め部径φ２４００ｍｍを２０ｍｍ膨張してφ２４２０ｍｍにする膨張率は、１．６７％になる。
【０１８６】
例えば、根固め部径φ１０００ｍｍを３０ｍｍ膨張してφ１０３０ｍｍにする膨張率は、６．０９％になる。根固め部径φ１２００ｍｍを３０ｍｍ膨張してφ１２３０ｍｍにする膨張率は、５．０６％になる。根固め部径φ１５００ｍｍを３０ｍｍ膨張してφ１５３０ｍｍにする膨張率は、４．０４％になる。根固め部径φ２４００ｍｍを３０ｍｍ膨張してφ２４３０ｍｍにする膨張率は、２．５２％になる。
【０１８７】
このように杭体の先端翼径の根固め部径を１０ｍｍから３０ｍｍ膨張することができる膨張率０．８４％から６．０９％は、注入するセメントミルク又はモルタル又はコンクリート（セメント流動物）の膨張率を３％から１６％の範囲としている。
例えば、膨張率１２％のセメントミルクを掘削孔に注入して先端翼で掘削土壌と攪拌混合した場合において、注入率１００％でセメントミルクを注入して造成したソイルセメントの膨張率は６％となる。安全率「１．５」とするとソイルセメントの膨張率は４％となる。
【０１８８】
また、注入率１５０％でセメントミルクを注入して造成したソイルセメントの膨張率は８．０４％となる。安全率「１．５」とするとソイルセメントの膨張率は５．３６％となる。
【０１８９】
また、注入率２００％でセメントミルクを注入して造成したソイルセメントの膨張率は９％となる。安全率「１．５」とするとソイルセメントの膨張率は６％となる。
【０１９０】
したがって、根固め部径を１０ｍｍから２０ｍｍ大きく膨張したソイルセメントは、このようにして実施可能である。根固め部径を３０ｍｍ大きく膨張したソイルセメントの膨張率６．０９％の場合は、セメントミルク又はモルタル又はコンクリート（セメント流動物）の膨張率を１３％で実施可能である。
【０１９１】
また、根固め部のソイルセメントの圧縮強度は、注入するセメントミルク又はモルタル又はコンクリート（セメント流動物）の強度で決まるので、セメント量を適宜調整することで所定の強度設定を行うことが可能である。
【０１９２】
このように先端翼径の根固め部径を１０ｍｍから３０ｍｍ大きく膨張させることは可能であり、より大きな膨張率とすることも可能である。大きな膨張率は、掘削中に緩んだ地盤をソイルセメントの膨張圧力で解消し、膨張圧力を掘削孔壁にかけたままとすることができ、掘削孔壁地盤より反作用の反力を生起する状態となり、この状態のまま、ソイルセメントが硬化するので、ソイルセメントと周辺地盤と先端翼付き鋼管杭とは強固に一体化する。本工法によれば、先端翼付き鋼管杭の先端支持力や周面摩擦力及び引抜抵抗力を大きく向上することができる。
【０１９３】
上述した根固め部のソイルセメント体の膨張量は、１０ｍｍから３０ｍｍであるが、好適には外周に１０ｍｍ以上の膨張部分をもつ根固め部径２０ｍｍ以上に膨張させることが好ましい。
【０１９４】
［先端翼付き鋼管杭の回転工法の例２］
先端翼付き鋼管杭の先端翼径の根固め部のソイルセメントを発泡膨張させて、膨張して硬化するソイルセメントが逆テーパー形状の膨張率を生起し、逆テーパー形状の膨張圧力を生起する先端翼付き鋼管杭の回転工法で実施の予測をする。
配合例Ｂにおいての膨張性モルタルの予測膨張率５．４％（セメント量６８１ｋｇ／ｍ３×アルミニウム粉末添加率０．０１１６％≒７９ｇ／ｍ３となり、図１３より膨張率５．４％を拾い出す）の数値を用いて、先端翼付き鋼管杭の回転工法の根固めを実施する。
【０１９５】
例えば、鋼管径φ８００ｍｍ、先端翼径φ１６００ｍｍ、根固め部径φ１６００ｍｍ、根固め部の長さ１０ｍ、掘削深さＧＬ−２０ｍ、杭の長さ２０ｍで実施する。
【０１９６】
先ず、鋼管先端翼φ１６００ｍｍで掘削深さＧＬ−２０ｍを掘削し、掘削先端部ＧＬ−１５ｍからＧＬ−２０ｍの深さの５ｍの範囲に、セメントとの化学反応時間を適宜調整したアルミニウム粉末を添加した膨張性モルタルを注入しながら、鋼管先端翼で掘削土壌と攪拌混合して根固め部となるソイルセメントを造成する。
【０１９７】
すなわち、注入率２００％で膨張性モルタルを掘削深さＧＬ−１５ｍからＧＬ−２０ｍの深さの５ｍの範囲に注入し、モルタルと掘削土壌を攪拌混合し、モルタル含有率が７５％となる根固め部となるソイルセメントの長さ（高さ）１０ｍを造成する（図４８（ｄ）参照）。
よって、造成する根固め部となるソイルセメント高さ１０ｍの範囲のモルタル含有率は７５％となり、膨張率は７５％の生起となる。
【０１９８】
アルミニウム粉末の添加量は、掘削深さと根固め部となるソイルセメントの高さから掘削深さＧＬ−１０ｍ（造成する根固め部となるソイルセメントの長さ１０ｍ）の深さをもとに定める。
【０１９９】
掘削孔内は地下水と泥土化された流動化土で飽和状態となっているので、掘削深さＧＬ−１０ｍの根固め部となるソイルセメントの膨張率が５．４％となるようにアルミニウム粉末の添加量を定める。
【０２００】
アルミニウム粉末の添加量は、掘削深さＧＬ−１０ｍの水圧下おいて、常圧と同じ膨張率を得るには常圧の２倍（２気圧＝深さ１０ｍ）のアルミニウム粉末の添加量と掘削孔内の泥土の圧力を加味する必要がある。
【０２０１】
常圧下において５．４％の膨張率のアルミニウム粉末の添加率はセメント質量に対して０．０１１６％であるから、０．０１１６％×２倍（２気圧）＝０．０２３２％となり、さらに、泥土の比重を１．８とする１．８を乗じて、０．０２３２％×１．８≒０．０４１７６％となる添加量を添加する。
【０２０２】
よって、ＧＬ−１０ｍの深さの根固め部となるソイルセメントの膨張率は、５．４％（常圧の膨張率）×７５％（モルタル含有率）÷１．５（安全率）＝２．７％となる。
【０２０３】
この２．７％の膨張率の大きさは、掘削深さＧＬ−１０ｍで根固め部となるソイルセメントの径はφ１６００ｍｍを約φ１６２１ｍｍの大きさに膨らます膨張圧力となる。
【０２０４】
また、注入する膨張性モルタルで造成する根固め部となるソイルセメントの膨張は、掘削深さＧＬ−１０ｍ（２気圧）で２．７％の膨張率を生起するようにしているので、杭先端部のＧＬ−２０ｍで生成する根固め部となるソイルセメントの膨張率は、ボイルの法則（温度が一定であるとき、気体の圧力と体積は反比例する）から、２．７％×２（２気圧）＝５．４％となり、５．４％÷３（３気圧）＝１．８％である。
【０２０５】
この１．８％の膨張率の大きさは、掘削深さＧＬ−２０ｍで根固め部となるソイルセメントの径はφ１６００ｍｍを約φ１６１４ｍｍの大きさに膨らます膨張圧力となる。
【０２０６】
よって、掘削孔の地盤が普通または緩い場合では、根固め部のソイルセメントφ１６００ｍｍの径がＧＬ−１０ｍの深さでφ１６２１ｍｍ、ＧＬ−２０ｍの深さの杭の先端部ではφ１６１４ｍｍの膨張を生起し、高さ１０ｍで上部がφ１６２１ｍｍで下部（杭先端部）がφ１６１４ｍｍで差分７ｍｍの逆テーパー形状の膨張を形成した先端翼付き鋼管杭である。
【０２０７】
逆テーパー形状に膨張を形成した先端翼付き鋼管杭は、載荷重による鋼管杭の沈下で逆テーパー形状の側壁地盤を押し広げようとするので、側壁地盤は沈下に対する抵抗力を発現して、沈下を抑制するので先端支持力が向上する。
また、掘削による地盤の緩みを膨張するソイルセメントの膨張圧力で、緩んだ地盤を押圧して締め固めるのでソイルセメントの根固め部と周面地盤とは強固に一体化し周面摩擦力が向上する。
また、根固め部の杭の高さ１０ｍで、上端で７ｍｍ膨張した逆テーパー形状（くさび型）であるので、周面地盤と強固に一体化したくさび型の杭は引抜き抵抗力を大きく向上する。
【０２０８】
掘削孔の孔壁地盤が硬い場合では、ソイルセメントφ１６００ｍｍは掘削孔内で膨張するが、地盤が硬いために掘削孔壁に拘束されて膨張は十分に膨らまず、膨張して硬化したソイルセメントは、逆テーパー形状の膨張圧力を生起したままの不十分な膨張を形成するので、膨張が拘束された余力のソイルセメントの膨張圧力は、掘削孔壁を押圧して反作用の反力を受けることにより、このソイルセメントの膨張圧力と掘削地盤からの反作用の反力は、膨張して硬化したソイルセメントの根固め部と孔壁地盤とを強固に一体化させる効果がある。
よって、逆テーパー形状の膨張圧力を生起して不十分な逆テーパー形状の膨張を形成し先端支持力や周面摩擦力及び引抜き抵抗力が向上する。
【０２０９】
掘削孔の孔壁地盤が非常に硬い（例えば、岩の地層）場合では、ソイルセメントφ１６００ｍｍは掘削孔内で膨張しようとするが、地盤が非常に硬いために膨張は掘削孔壁に拘束されて膨らまずに逆テーパー形状の膨張圧力で生起しているので、掘削孔壁で拘束されたソイルセメントは逆テーパー形状の全膨張圧力で、孔壁地盤を押圧して反作用の全膨張圧力の反力を受ける。
このソイルセメントの全膨張圧力と孔壁地盤からの反作用の反力は、膨張して硬化したソイルセメントと先端翼付き鋼管杭と孔壁地盤とをより強固に一体化させる。
【０２１０】
根固め部となるソイルセメントはセメント組成物であるから、一般コンクリートの強度同様に根固め部となるソイルセメントの強度はセメント水比（Ｃ/Ｗ）で決まると考えられる。
【０２１１】
配合例Ｂの膨張性モルタル（単位セメント量６８１ｋｇ／ｍ３、Ｗ／Ｃ＝４５％）を２００％注入すれば、生成する根固め部となるソイルセメントのセメント含有率は、６８１ｋｇ／ｍ３（単位セメント量）×７５％（セメント含有率）÷１．５（安全率）＝３４０．５ｋｇ／ｍ３となる。
【０２１２】
よって、生成する根固め部となるソイルセメントは、セメント量３４０．５ｋｇ／ｍ３で膨張率５．４％の膨張するソイルセメントを形成するので、このソイルセメントの強度は配合例Ｃの膨張性コンクリートのセメント量３４４ｋｇ／ｍ３に近い配合であるから配合例Ｃの膨張性コンクリートの強度の関係に近いものと推測する。
【０２１３】
また、注入するモルタルの水セメント比は４５％であるので、泥土化された掘削土壌と攪拌混合して根固め部となるソイルセメントを生成するので、このソイルセメントの水セメント比は高くなり強度低下が起きる。モルタル含有率と同じように推測すると、根固め部となるソイルセメントの強度は配合例Ｃの膨張性コンクリート強度の５０％と推測する。
【０２１４】
よって、配合例Cのアルミニウム粉末の添加率０．０１１６％での膨張性コンクリート強度は、拘束有りで４９．２Ｎ／ｍｍ２であるから、４９．２Ｎ／ｍｍ２×５０％＝２４．６Ｎ／ｍｍ２と予測できる。根固め部となるソイルセメントの強度は良好である。
【０２１５】
次に、注入する膨張性モルタルの膨張率を１２％で実施の予測をする。
【０２１６】
配合例Ｂの膨張性モルタルの予測膨張率１２％（セメント量６８１ｋｇ／ｍ３×アルミニウム粉末の添加率０．０２５％≒１７０ｇ／ｍ３となり、図１３より膨張率１２％を拾い出す）を２００％で注入する。
【０２１７】
鋼管径φ８００ｍｍ、先端翼径φ１６００ｍｍ、根固め部径φ１６００ｍｍ、根固め部の長さ１０ｍ、掘削深さＧＬ−２０ｍ、杭の長さ２０ｍで実施する。
【０２１８】
掘削先端部ＧＬ−１５ｍからＧＬ−２０ｍの深さの５ｍの範囲に、膨張性モルタルを２００％で注入すると、根固め部となるセメント含有率７５％のソイルセメントの高さは１０ｍの高さを造成する。また、根固め部となるソイルセメントの膨張率は７５％となる。
【０２１９】
アルミニウム粉末の添加量は根固め部となるソイルセメントの高さが１０ｍとなるＧＬ−１０ｍの深さの水圧下において、アルミニウム粉末の添加量を定める。掘削深さ１０ｍにおいて、常圧と同じ膨張率を得るには常圧の２倍（２気圧＝深さ１０ｍ）の添加量に掘削孔内の泥土の圧力を加味する。
【０２２０】
常圧下において１２％の膨張率のアルミニウム粉末の添加率はセメント質量に対して０．０２５％であるから、０．０２５％×２倍（２気圧）＝０．０５％となり、０．０５％×１．８（泥土比重）＝０．０９％となる添加量を添加する。
【０２２１】
ＧＬ−１０ｍの深さでの根固め部となるソイルセメントの膨張率は、１２％（常圧の膨張率）×７５％（モルタル含有率）÷１．５（安全率）＝６％となる。
【０２２２】
この６％の膨張率の大きさは、掘削深さＧＬ−１０ｍでの根固め部となるソイルセメントの径はφ１６００ｍｍを約１６４７ｍｍの大きさに膨らます膨張圧力となる。
【０２２３】
また、注入する膨張性モルタルで造成する根固め部となるソイルセメントの膨張は、掘削深さ１０ｍ（２気圧）で６％の膨張率を生起するようにしているので、杭先端部ＧＬ−２０ｍで生成する根固め部となるソイルセメントの膨張率は、ボイルの法則から６％×２（２気圧）＝１２％となり、１２％÷３（３気圧＝深さ２０ｍ）＝４％である。
【０２２４】
この４％の膨張率は掘削深さ２０ｍにおいて、根固め部となるソイルセメントの径はφ１６００ｍｍをφ１６３１ｍｍの大きさに膨らます膨張圧力となる。
【０２２５】
よって、φ１６００ｍｍの径がＧＬ−１０ｍの深さでφ１６４７ｍｍ、ＧＬ−２０ｍの深さの杭先端でφ１６３１ｍｍの膨張を生起し、高さ１０ｍの上部がφ１６４７ｍｍで下部（杭先端部）がφ１６３１ｍｍで、１６ｍｍの逆テーパー形状の膨張圧力を生成して、逆テーパー形状に膨張を形成した、または不十分な逆テーパー形状の膨張を形成した、或いは逆テーパー形状の膨張圧力を生起した先端翼付き鋼管杭である。
【０２２６】
また、根固め部となるソイルセメントの強度は、前記と同様に配合例Ｃの膨張性コンクリートの拘束ありのコンクリート強度から、アルミニウム粉末の添加率０．０２５％の予測値４６．２Ｎ／ｍｍ２であるから、４６．２N／ｍｍ２×５０％＝２３．１Ｎ／ｍｍ２と予測できる。
根固め部となるソイルセメントの強度は良好である。
【０２２７】
したがって、注入する膨張性モルタルの膨張率を５．４％から１２％と大きくして、造成する根固め部となるソイルセメントの膨張率を２．７％から６％に生起するようにすれば、根固め部となるソイルセメント長さ（高さ）１０ｍで逆テーパーを７ｍｍから１６ｍｍに大きくすることで、逆テーパーは杭の沈下に対する抵抗力をより大きく向上させ、杭の沈下を抑える効果がある。
【０２２８】
このように、造成する根固め部となるソイルセメントの膨張率を大きくすることで、杭先端支持力や周面摩擦力及び引抜き抵抗力を向上させることができる。また、根固め部の膨張率を大きくすることで逆テーパーが大きくなり、逆テーパー形状の高さを長くすることで押し広げる効果を高めることができ、杭の先端支持力や周面摩擦力及び引抜抵抗力を向上させる効果がある。
【０２２９】
以上、本発明の実施の形態のいくつかを図面に基づいて詳細に説明したが、これらは例示であり、本発明の膨張作用を有する発泡剤を添加したセメントミルク又はモルタル又はコンクリート（セメント流動物）を注入（低圧、高圧噴射や噴出又は吐出等の加圧注入を含む）し、又は注入しながら掘削土壌と攪拌混合したソイルセメントを造成する工法により下記の杭基礎や地盤改良を実施できる。
具体的に、杭基礎は、既製杭のプレボーリング根固め工法や中堀根固め工法、鋼管ソイルセメント杭工法、ＡＴＴコラム工法、大口径杭ＲＳプラス工法等が挙げられる。
既製杭は、鋼杭や既製コンクリート杭である。具体的には、鋼杭とは鋼管杭、Ｈ型杭、構真柱杭、鋼管や異形棒鋼等の補強材である。既製コンクリート杭は、ＰＨＣ杭、ＳＴ杭、節杭、ＳＣ杭、ＰＲＣ杭、ＳＬ杭等であり、その他、既製コンクリート杭以外の上記既製杭であってもよい。
また、地盤改良は、原位置土と改良液（セメント流動物）を混合攪拌する機械攪拌工法、高圧噴射攪拌工法、高圧噴射併用機械攪拌工法等により改良体を築造する工法であって、構造物の基礎として基礎杭や壁杭及び地中連続壁等と同じように支持力や摩擦力及び引抜抵抗力の機能を持つ地盤改良杭（例えば、円柱形状、矩形状、格子形状等）や地盤補強土工等で実施できる。
また、掘削した掘削孔にトレミー管や注入管を用いて、発泡剤を添加したセメント流動物を直接打設又は注入し基礎杭や基礎体を築造する工法で実施できる。
具体的に、場所打ちコンクリート杭、地中連続壁基礎、ケーソン基礎、鋼管矢板基礎、グランドアンカー工、地山補強土工、グラウト工等である。
また、発明の開示の欄に記載の態様を始めとして、当業者の知識に基づいて種々の変形、改良を施した他の基礎工法の形態で本発明を実施することが可能である。
【符号の説明】
【０２３０】
Ａ  地中
Ｂ  掘削土
Ｋ  ジャッキライナー
Ｐ  先端翼付き鋼管杭
４１  掘削孔
４３  モルタル
４４  ソイルセメント
４６  根固め部
【要約】
【課題】翼付き鋼管杭では、セメントミルク等を掘削孔内に加圧注入し、そのセメントミルク等が硬化すると自己収縮してしまい地盤及び翼付き鋼管杭の密着力が弱くなり、鋼管杭の外周面と掘削孔の内壁面との間に緩みや隙間が生じていた。
【解決手段】
掘削孔の基部に先端翼付き鋼管杭をねじ込むと共に予め膨張作用を有する発泡剤を添加したセメント流動物を注入する工程と、掘削土壌と攪拌混合することによりソイルセメントを造成する工程と、掘削孔中の先端翼付き鋼管杭の基部周辺に造成したソイルセメントを膨張させ、ソイルセメントが逆テーパー形状の膨張圧力を生起する工程を少なくとも有する先端翼付き鋼管杭の回転工法。
【選択図】図１１Ｄ【図１】
0006014288.tif 000010
【図２】
0006014288.tif 000011
【図３】
0006014288.tif 000012
【図４】
0006014288.tif 000013
【図５】
0006014288.tif 000014
【図６】
0006014288.tif 000015
【図７】
0006014288.tif 000016
【図８】
0006014288.tif 000017
【図９】
0006014288.tif 000018
【図１０】
0006014288.tif 000019
【図１１Ａ】
0006014288.tif 000020
【図１１Ｂ】
0006014288.tif 000021
【図１１Ｃ】
0006014288.tif 000022
【図１１Ｄ】
0006014288.tif 000023
【図１２】
0006014288.tif 000024
【図１３】
0006014288.tif 000025
【図１４】
0006014288.tif 000026
【図１５】
0006014288.tif 000027
【図１６】
0006014288.tif 000028
【図１７】
0006014288.tif 000029
【図１８】
0006014288.tif 000030
【図１９】
0006014288.tif 000031
【図２０】
0006014288.tif 000032
【図２１】
0006014288.tif 000033
【図２２】
0006014288.tif 000034
【図２３】
0006014288.tif 000035
【図２４】
0006014288.tif 000036
【図２５】
0006014288.tif 000037
【図２６】
0006014288.tif 000038
【図２７】
0006014288.tif 000039
【図２８】
0006014288.tif 000040
【図２９】
0006014288.tif 000041
【図３０】
0006014288.tif 000042
【図３１】
0006014288.tif 000043
【図３２】
0006014288.tif 000044
【図３３】
0006014288.tif 000045
【図３４】
0006014288.tif 000046
【図３５】
0006014288.tif 000047
【図３６】
0006014288.tif 000048
【図３７】
0006014288.tif 000049
【図３８】
0006014288.tif 000050
【図３９】
0006014288.tif 000051
【図４０】
0006014288.tif 000052
【図４１】
0006014288.tif 000053
【図４２】
0006014288.tif 000054
【図４３】
0006014288.tif 000055
【図４４】
0006014288.tif 000056
【図４５】
0006014288.tif 000057
【図４６】
0006014288.tif 000058
【図４７】
0006014288.tif 000059
【図４８】
0006014288.tif 000060